(57)【要約】【課題】  各種物理的刺激によって撥液性を制御できる撥液膜，撥液膜を形成できる新規含フッ素化合物、及び前記撥液膜を用いて真空プロセス，紫外光照射プロセスを伴わずに可視光照射によって、或いは加熱を併用することで配線基板，表示デバイス，表示デバイス用カラーフィルター、及び配線基板形成方法，表示デバイス形成方法，表示デバイス用カラーフィルター形成方法，撥液性の差異で計測するｐＨセンサ，イオンセンサを提供すること。【解決手段】  撥液性を有する含フッ素化合物に色素骨格を有する化合物等の機能性化合物と結合可能な結合部位を持たせる。【選択図】図１
2005200304.tif 000002
【特許請求の範囲】
【請求項１】
下記いずれかの構造で示される含フッ素化合物。
【化１】
2005200304.tif 000175
【化２】
2005200304.tif 000176
【化３】
2005200304.tif 000177
【化４】
2005200304.tif 000178
【化５】
2005200304.tif 000179
【化６】
2005200304.tif 000180
【化７】
2005200304.tif 000181
【化８】
2005200304.tif 000182
【化９】
2005200304.tif 000183
【化１０】
2005200304.tif 000184
【化１１】
2005200304.tif 000185
【化１２】
2005200304.tif 000186
Ｘは下記構造。Ｒは炭素数１〜４のアルキル基
【化１３】
2005200304.tif 000187
【請求項２】
下記いずれかの構造で示される含フッ素化合物。
【化１４】
2005200304.tif 000188
【化１５】
2005200304.tif 000189
【化１６】
2005200304.tif 000190
【化１７】
2005200304.tif 000191
【化１８】
2005200304.tif 000192
【化１９】
2005200304.tif 000193
【化２０】
2005200304.tif 000194
【化２１】
2005200304.tif 000195
【化２２】
2005200304.tif 000196
【化２３】
2005200304.tif 000197
【化２４】
2005200304.tif 000198
【化２５】
2005200304.tif 000199
Ｘは下記構造。Ｒは炭素数１〜４のアルキル基
【化２６】
2005200304.tif 000200
【請求項３】
下記いずれかの構造で示される含フッ素化合物を有してなる撥液膜。
【化１】
2005200304.tif 000201
【化２】
2005200304.tif 000202
【化３】
2005200304.tif 000203
【化４】
2005200304.tif 000204
【化５】
2005200304.tif 000205
【化６】
2005200304.tif 000206
【化７】
2005200304.tif 000207
【化８】
2005200304.tif 000208
【化９】
2005200304.tif 000209
【化１０】
2005200304.tif 000210
【化１１】
2005200304.tif 000211
【化１２】
2005200304.tif 000212
Ｘは下記構造。Ｒは炭素数１〜４のアルキル基
【化１３】
2005200304.tif 000213
【請求項４】
下記いずれかの構造で示される含フッ素化合物を有してなる撥液膜。
【化１４】
2005200304.tif 000214
【化１５】
2005200304.tif 000215
【化１６】
2005200304.tif 000216
【化１７】
2005200304.tif 000217
【化１８】
2005200304.tif 000218
【化１９】
2005200304.tif 000219
【化２０】
2005200304.tif 000220
【化２１】
2005200304.tif 000221
【化２２】
2005200304.tif 000222
【化２３】
2005200304.tif 000223
【化２４】
2005200304.tif 000224
【化２５】
2005200304.tif 000225
Ｘは下記構造。Ｒは炭素数１〜４のアルキル基
【化２６】
2005200304.tif 000226
【請求項５】
下記いずれかの構造で示される含フッ素化合物が色素骨格を有する機能性化合物と結合している撥液膜。
【化２７】
2005200304.tif 000227
【化２８】
2005200304.tif 000228
【化２９】
2005200304.tif 000229
【化３０】
2005200304.tif 000230
【化３１】
2005200304.tif 000231
【化３２】
2005200304.tif 000232
【化３３】
2005200304.tif 000233
【化３４】
2005200304.tif 000234
【化３５】
2005200304.tif 000235
【化３６】
2005200304.tif 000236
【化３７】
2005200304.tif 000237
【化３８】
2005200304.tif 000238
Ｘは下記構造。Ｒは炭素数１〜４のアルキル基
【化３９】
2005200304.tif 000239
【請求項６】
下記いずれかの構造で示される含フッ素化合物が色素骨格を有する機能性化合物と結合している撥液膜。
【化４０】
2005200304.tif 000240
【化４１】
2005200304.tif 000241
【化４２】
2005200304.tif 000242
【化４３】
2005200304.tif 000243
【化４４】
2005200304.tif 000244
【化４５】
2005200304.tif 000245
【化４６】
2005200304.tif 000246
【化４７】
2005200304.tif 000247
【化４８】
2005200304.tif 000248
【化４９】
2005200304.tif 000249
【化５０】
2005200304.tif 000250
【化５１】
2005200304.tif 000251
Ｘは下記構造。Ｒは炭素数１〜４のアルキル基
【化５２】
2005200304.tif 000252
【請求項７】
基板と、該基板上に形成される撥水膜と、該撥水膜上に形成される配線と、を有する配線基板であって、該撥水膜は請求項５又は６に記載の撥水膜であることを特徴とする配線基板。
【請求項８】
前記撥水膜は前記配線が形成されていない非配線部分に形成されてなることを特徴とする請求項７に記載の配線基板。
【請求項９】
基板と、該基板に形成されるゲート電極，ゲート絶縁層，ソース電極，ドレイン電極，有機半導体層、及び保護層と、を有する半導体装置であって、
前記基板，ゲート電極，ゲート絶縁層，ソース電極，ドレイン電極，有機半導体，保護層の何れか二つの間に、請求項５又は６に記載の撥水膜を有していることを特徴とする半導体装置。
【請求項１０】
前記ソース電極，前記ドレイン電極のうち少なくとも一方が透明導電極を用いてなることを特徴とする請求項９に記載の半導体装置。
【請求項１１】
基板と、
該基板に形成される透明電極と、
該透明電極上に形成される正孔輸送層と、
該正孔輸送層上に形成される発光層と、
該発光層上に形成される金属電極と、を有する有機電界発光素子であって、
前記基板，透明電極，正孔輸送層，発光層，金属電極の何れか二つの間に、請求項５又は６に記載の撥水膜を有してなることを特徴とする有機電界発光素子。
【請求項１２】
基板と、前記基板上に形成されるカラーフィルター層、該カラーフィルター層を保護する保後層と、を有するカラーフィルター基板であって、
前記保護層と前記基板との間に、請求項５又は６に記載の撥水膜を有することを特徴とするカラーフィルター基板。
【請求項１３】
基材と、該基材に形成される感応部位と、を有するｐＨセンサであって、
前記感応部位は、請求項５又は６に記載の撥液膜を有してなることを特徴とするｐＨセンサ。
【請求項１４】
基材と、該基材に形成される感応部位と、を有するｐＨセンサであって、
前記感応部位は、測定対象である検体を接触させた後、前記感応部位の前記検体と接触した部分の接触各を計測することにより検体のｐＨを求めることができるものであることを特徴とするｐＨセンサ。
【請求項１５】
基材と、該基材に形成される感応部位と、を有するイオンセンサであって、
前記感応部位は、測定対象である検体を接触させた後、前記感応部位の前記検体と接触した部分の接触各を計測することにより検体のｐＨを求めることができるものであることを特徴とするイオンセンサ。
【請求項１６】
基材に撥液膜を形成し、
該撥液膜の一部の領域に光を照射して撥液性を低下させ、
撥液性を低下した前記撥液膜の一部の領域に配線材料が溶解又は分散された液を塗布及び乾燥させる配線基板の製造方法であって、
前記撥水膜に、下記何れかの構造で示される含フッ素化合物を用いることを特徴とする配線基板の製造方法。
【化２７】
2005200304.tif 000253
【化２８】
2005200304.tif 000254
【化２９】
2005200304.tif 000255
【化３０】
2005200304.tif 000256
【化３１】
2005200304.tif 000257
【化３２】
2005200304.tif 000258
【化３３】
2005200304.tif 000259
【化３４】
2005200304.tif 000260
【化３５】
2005200304.tif 000261
【化３６】
2005200304.tif 000262
【化３７】
2005200304.tif 000263
【化３８】
2005200304.tif 000264
Ｘは下記構造。Ｒは炭素数１〜４のアルキル基
【化３９】
2005200304.tif 000265
【請求項１７】
基材に撥液膜を形成し、
該撥液膜の一部の領域に光を照射して撥液性を低下させ、
撥液性を低下した前記撥液膜の一部の領域に配線材料が溶解又は分散された液を塗布及び乾燥させる配線基板の製造方法であって、
前記撥水膜に、下記何れかの構造で示される含フッ素化合物を用いることを特徴とする配線基板の製造方法。
【化４０】
2005200304.tif 000266
【化４１】
2005200304.tif 000267
【化４２】
2005200304.tif 000268
【化４３】
2005200304.tif 000269
【化４４】
2005200304.tif 000270
【化４５】
2005200304.tif 000271
【化４６】
2005200304.tif 000272
【化４７】
2005200304.tif 000273
【化４８】
2005200304.tif 000274
【化４９】
2005200304.tif 000275
【化５０】
2005200304.tif 000276
【化５１】
2005200304.tif 000277
Ｘは下記構造。Ｒは炭素数１〜４のアルキル基
【化５２】
2005200304.tif 000278
【請求項１８】
基板上に透明電極を形成する工程、
該透明基板の上に正孔注入層を形成する工程、
該正孔注入層の上に発光層を形成する工程、
該発光層の上に金属電極を形成する工程、を有する有機電界発光素子の製造方法であって、
前記複数の工程のうち少なくとも一つは、その工程を行う前に、下記いずれかの構造で示される含フッ素化合物を有してなる撥液膜を形成する工程を有する有機電界発光素子の製造方法。
【化２７】
2005200304.tif 000279
【化２８】
2005200304.tif 000280
【化２９】
2005200304.tif 000281
【化３０】
2005200304.tif 000282
【化３１】
2005200304.tif 000283
【化３２】
2005200304.tif 000284
【化３３】
2005200304.tif 000285
【化３４】
2005200304.tif 000286
【化３５】
2005200304.tif 000287
【化３６】
2005200304.tif 000288
【化３７】
2005200304.tif 000289
【化３８】
2005200304.tif 000290
Ｘは下記構造。Ｒは炭素数１〜４のアルキル基
【化３９】
2005200304.tif 000291
【請求項１９】
基板上に透明電極を形成する工程、
該透明基板の上に正孔注入層を形成する工程、
該正孔注入層の上に発光層を形成する工程、
該発光層の上に金属電極を形成する工程、を有する有機電界発光素子の製造方法であって、
前記複数の工程のうち少なくとも一つは、その工程を行う前に、下記いずれかの構造で示される含フッ素化合物を有してなる撥液膜を形成する工程を有する有機電界発光素子の製造方法。
【化４０】
2005200304.tif 000292
【化４１】
2005200304.tif 000293
【化４２】
2005200304.tif 000294
【化４３】
2005200304.tif 000295
【化４４】
2005200304.tif 000296
【化４５】
2005200304.tif 000297
【化４６】
2005200304.tif 000298
【化４７】
2005200304.tif 000299
【化４８】
2005200304.tif 000300
【化４９】
2005200304.tif 000301
【化５０】
2005200304.tif 000302
【化５１】
2005200304.tif 000303
Ｘは下記構造。Ｒは炭素数１〜４のアルキル基
【化５２】
2005200304.tif 000304
【請求項２０】
基板と、
該基板に形成されるゲート電極，ゲート絶縁層，複数のソース電極、及び該複数のソース電極に交差して配置されるドレイン電極と、を有する半導体装置であって、
前記基板，ゲート電極，ゲート絶縁層，ソース電極，ドレイン電極が形成されたいずれかの層の上に、請求項５又は６に記載の撥水膜を有していることを特徴とする半導体装置。
【発明の詳細な説明】
【技術分野】
【０００１】
本発明は含フッ素化合物、それを用いた撥水膜およびそれを用いた各種製品に関する。
【背景技術】
【０００２】
近年、撥液性を有する膜（以下「撥液膜」という）を基材の上に形成し、この撥液膜のうち一部の撥液性を低下させ、この低下した部分に微粒子を溶解又は分散した液を塗布して付着させ、基板を形成する技術が提案されている。これら基板はテレビなどのディスプレイ，ラジオ，パソコン等の電子機器の配線基板，液晶表示装置のカラーフィルター基板，有機エレクトロルミネッセンス（以下「有機ＥＬ」という）表示装置の有機ＥＬ素子基板に用いることも期待されている。
【０００３】
なお、上記技術を開示するものとして下記特許文献１がある。
【０００４】
【特許文献１】特開２０００−２８２２４０号公報
【発明の開示】
【発明が解決しようとする課題】
【０００５】
フルオロアルキル鎖やフルオロベンゼン環等、フッ素原子を有する含フッ素化合物は、一般には特に選択性無く液を弾くあるいは物質が付着しにくい性質を有する表面を形成するのが目的であるが、それになんらかの機能性の化合物を結合できれば新しいデバイスも構築可能である。例えば撥液性のある含フッ素化合物に特定の化合物を包接する包接化合物を結合できれば、その含フッ素化合物で表面を修飾した微粒子は、特定の物質のみを吸着する吸着材として使用可能になる。
【０００６】
しかしいままでそのような材料は開示されていないため、イオン種によって撥液性が変化する、あるいはｐＨによって撥液性が変化するといった機能を持った撥液膜も形成できなかった。
【０００７】
また部分的に撥液性を低下させることで、低下部分にのみ液体を付着させる方法は配線のみならず薄膜トランジスター（Thin Film Transistor ＴＦＴ），有機の電気発光
（Electro Luminescence ＥＬ ）素子等の表示デバイス作製、或いはこれらに用いるカラーフィルターパネルの作製にも用いることが可能となる。部分的に撥液性を低下させる方法は、ミクロンオーダーの高精度で加工できる光源が安価に手に入る点で光を用いたものが主であるが、それ以外に、ナノオーダーの加工が可能という点で電子線も有効と考えられる。その他熱，液性，圧力，電場，帯電等の物理的刺激でも可能になれば適用範囲は格段に広がることが期待される。また予め撥液膜を形成しておいて、後でそれに物理的刺激を受ける受容部を設けることができれば複数種の刺激によって濡れ性を制御できる表面が構築可能となる。
【０００８】
しかし光で撥液性を制御する場合、提案された方法でも用いる光は真空紫外領域の172ｎｍであり、真空プロセスが必要な点では従来の製造方法と同じである。これは用いる真空紫外光が直接含フッ素化合物を光分解することにより進行する。そのため蒸着プロセスは無くとも、真空チャンバが必要になる等真空プロセスは必要になってくる。そこで真空プロセスの必要ない長波長、具体的には２５０ｎｍ以上の波長の光でパターニングする方法が必要である。ところで光照射光源としては水銀ランプやキセノンランプ等のランプとレーザーの２種類に大別される。このうちランプは出力される光をレンズ系で集光させる必要がある。また配線等微細パターンに合わせた照射を行う際はそれに合わせたマスクが必要になる。一方レーザーの場合は直進性が高いため、集光の必要が無く、ｘｙプロッター等にレーザーを固定して、基板表面をスキャンさせることで所望の部分にのみ光を照射できるこれら装置の構成が単純になり低コスト化が図れる点でレーザーはランプに比べて有利である。しかし汎用の半導体レーザーでも出力波長は８３０，７８０,６３０,４０５ｎｍといった可視領域の光しか出力しない。他のレーザーではもっと短波長の光を出力可能なものもあるが、装置構成が大掛かりになるので、レーザーを動かして配線パターンを形成するのは難しくなる。そのため半導体レーザーで濡れ性の制御できる撥液膜が求められてきた。
【０００９】
以上、本発明の目的は、各種機能性化合物を結合可能な新規含フッ素化合物、及びそれを用いた撥液膜を提供でき、更にその撥液膜を用いた各種製品（配線基板，表示デバイス，表示デバイス用カラーフィルター，ｐＨセンサ，イオンセンサ）を提供することにある。
【課題を解決するための手段】
【００１０】
我々は上記課題を解決するため検討した結果、金属，ガラスに対する結合部位を有し、且つ化学構造の一部に他の残基を結合できるような部位を設けた含フッ素化合物の合成に成功した。この含フッ素化合物を金属，ガラスに結合させると、形成される膜は水に対する接触角が１００°以上の撥液性を示すこともわかった。更にこの撥液膜にはいくつかの色素等を結合できることもわかった。これは撥液膜を形成している含フッ素化合物自身に他の化合物を結合できる部位があるためである。撥液膜に色素を結合した場合、結合した色素の吸収波長の光を照射すると、その部分の撥液性を低下させることも可能であった。
【００１１】
なお光によって撥液性を低下させる方法は、光を照射すると撥液膜に結合している色素が光を吸収しそのエネルギーが熱に変化し、その熱によって撥液膜を形成している部材を熱分解することで結果として撥液性を低下させるというものである。
【００１２】
また色素以外に、クラウンエーテルのような化合物を結合させたところ、包接可能な金属の水溶液に浸漬した後は接触角の低下が観測された。また結合部位がアミノ基の場合、塩酸等の酸性溶液に浸漬すると、接触角の低下を起こすことも見出された。これはアミノ基がアンモニウム塩構造に変化することでアミノ基に比べて親水性になることで、総じて撥液膜の撥液性が低下するためと考えられる。以上のことからこの撥液膜が処理する物質によって選択的に撥液性を制御できることが示され、本発明に至り、以下の手段を採用する。
【００１３】
したがって、上記目的を達成するための第一の手段として、下記いずれかの構造で示される含フッ素化合物とする。
【００１４】
【化１】
2005200304.tif 000003
【００１５】
【化２】
2005200304.tif 000004
【００１６】
【化３】
2005200304.tif 000005
【００１７】
【化４】
2005200304.tif 000006
【００１８】
【化５】
2005200304.tif 000007
【００１９】
【化６】
2005200304.tif 000008
【００２０】
【化７】
2005200304.tif 000009
【００２１】
【化８】
2005200304.tif 000010
【００２２】
【化９】
2005200304.tif 000011
【００２３】
【化１０】
2005200304.tif 000012
【００２４】
【化１１】
2005200304.tif 000013
【００２５】
【化１２】
2005200304.tif 000014
【００２６】
Ｘは下記構造。Ｒは炭素数１〜４のアルキル基
【００２７】
【化１３】
2005200304.tif 000015
【００２８】
また、第二の手段として、下記いずれかの構造で示される含フッ素化合物とする。
【００２９】
【化１４】
2005200304.tif 000016
【００３０】
【化１５】
2005200304.tif 000017
【００３１】
【化１６】
2005200304.tif 000018
【００３２】
【化１７】
2005200304.tif 000019
【００３３】
【化１８】
2005200304.tif 000020
【００３４】
【化１９】
2005200304.tif 000021
【００３５】
【化２０】
2005200304.tif 000022
【００３６】
【化２１】
2005200304.tif 000023
【００３７】
【化２２】
2005200304.tif 000024
【００３８】
【化２３】
2005200304.tif 000025
【００３９】
【化２４】
2005200304.tif 000026
【００４０】
【化２５】
2005200304.tif 000027
【００４１】
Ｘは下記構造。Ｒは炭素数１〜４のアルキル基
【００４２】
【化２６】
2005200304.tif 000028
【００４３】
また、第三の手段として、下記いずれかの構造で示される含フッ素化合物を有してなる撥液膜とする。
【００４４】
【化１】
2005200304.tif 000029
【００４５】
【化２】
2005200304.tif 000030
【００４６】
【化３】
2005200304.tif 000031
【００４７】
【化４】
2005200304.tif 000032
【００４８】
【化５】
2005200304.tif 000033
【００４９】
【化６】
2005200304.tif 000034
【００５０】
【化７】
2005200304.tif 000035
【００５１】
【化８】
2005200304.tif 000036
【００５２】
【化９】
2005200304.tif 000037
【００５３】
【化１０】
2005200304.tif 000038
【００５４】
【化１１】
2005200304.tif 000039
【００５５】
【化１２】
2005200304.tif 000040
【００５６】
Ｘは下記構造。Ｒは炭素数１〜４のアルキル基
【００５７】
【化１３】
2005200304.tif 000041
【００５８】
また、第四の手段として、下記いずれかの構造で示される含フッ素化合物を有してなる撥液膜とする。
【００５９】
【化１４】
2005200304.tif 000042
【００６０】
【化１５】
2005200304.tif 000043
【００６１】
【化１６】
2005200304.tif 000044
【００６２】
【化１７】
2005200304.tif 000045
【００６３】
【化１８】
2005200304.tif 000046
【００６４】
【化１９】
2005200304.tif 000047
【００６５】
【化２０】
2005200304.tif 000048
【００６６】
【化２１】
2005200304.tif 000049
【００６７】
【化２２】
2005200304.tif 000050
【００６８】
【化２３】
2005200304.tif 000051
【００６９】
【化２４】
2005200304.tif 000052
【００７０】
【化２５】
2005200304.tif 000053
【００７１】
Ｘは下記構造。Ｒは炭素数１〜４のアルキル基
【００７２】
【化２６】
2005200304.tif 000054
【００７３】
また、第五の手段として、下記いずれかの構造で示される含フッ素化合物が色素骨格を有する機能性化合物と結合している撥液膜とする。
【００７４】
【化２７】
2005200304.tif 000055
【００７５】
【化２８】
2005200304.tif 000056
【００７６】
【化２９】
2005200304.tif 000057
【００７７】
【化３０】
2005200304.tif 000058
【００７８】
【化３１】
2005200304.tif 000059
【００７９】
【化３２】
2005200304.tif 000060
【００８０】
【化３３】
2005200304.tif 000061
【００８１】
【化３４】
2005200304.tif 000062
【００８２】
【化３５】
2005200304.tif 000063
【００８３】
【化３６】
2005200304.tif 000064
【００８４】
【化３７】
2005200304.tif 000065
【００８５】
【化３８】
2005200304.tif 000066
【００８６】
Ｘは下記構造。Ｒは炭素数１〜４のアルキル基
【００８７】
【化３９】
2005200304.tif 000067
【００８８】
なお、ここで色素骨格を有する機能性化合物とはフタロシアニン骨格，ナフタロシアニン骨格，アントラキノン骨格，キナクリドン骨格，アゾ骨格，インジゴ骨格，チオインジゴ骨格，ジオキサジン骨格，アクリジン骨格，トリフェニルメタン骨格，トリアリールメタン骨格，フルオラン骨格，キサンチン骨格，シアニン骨格等、一般に顔料，染料として用いられている色素が基本骨格の化合物を意味する。
【００８９】
また、第六の手段として、下記いずれかの構造で示される含フッ素化合物が色素骨格を有する機能性化合物と結合している撥液膜とする。
【００９０】
【化４０】
2005200304.tif 000068
【００９１】
【化４１】
2005200304.tif 000069
【００９２】
【化４２】
2005200304.tif 000070
【００９３】
【化４３】
2005200304.tif 000071
【００９４】
【化４４】
2005200304.tif 000072
【００９５】
【化４５】
2005200304.tif 000073
【００９６】
【化４６】
2005200304.tif 000074
【００９７】
【化４７】
2005200304.tif 000075
【００９８】
【化４８】
2005200304.tif 000076
【００９９】
【化４９】
2005200304.tif 000077
【０１００】
【化５０】
2005200304.tif 000078
【０１０１】
【化５１】
2005200304.tif 000079
【０１０２】
Ｘは下記構造。Ｒは炭素数１〜４のアルキル基
【０１０３】
【化５２】
2005200304.tif 000080
【０１０４】
また、第七の手段として、基板と、基板上に形成される撥水膜と、撥水膜上に形成される配線と、を有する配線基板であって、撥水膜は第五又は第六の手段における撥水膜である配線基板とする。
【０１０５】
また、第八の手段として、第七の手段に加え、撥水膜は、配線が形成されていない非配線部分に形成されてなることを特徴とする。
【０１０６】
また、第九の手段として、基板と、基板に形成されるゲート電極，ゲート絶縁層，ソース電極，ドレイン電極，有機半導体層、及び保護層と、を有する半導体装置であって、
基板，ゲート電極，ゲート絶縁層，ソース電極，ドレイン電極，有機半導体，保護層の何れか二つの間に、第五又は第六の手段における撥水膜を有していることを特徴とする。
また、第十の手段として、第九の手段に加え、ソース電極，ドレイン電極のうち少なくとも一方が透明導電極を用いてなることを特徴とする。
【０１０７】
また、第十一の手段として、基板と、基板に形成される透明電極と、透明電極上に形成される正孔輸送層と、正孔輸送層上に形成される発光層と、発光層上に形成される金属電極と、を有する有機電界発光素子であって、基板，透明電極，正孔輸送層，発光層，金属電極の何れか二つの間に、第五又は第六の手段における撥水膜を有してなることを特徴とする。
【０１０８】
また、第十二の手段として、基板と、基板上に形成されるカラーフィルター層、該カラーフィルター層を保護する保後層と、を有するカラーフィルター基板であって、保護層と前記基板との間に、第五又は第六の手段における撥水膜を有することを特徴とする。
【０１０９】
また、第十三の手段において、基材と、該基材に形成される感応部位と、を有するｐＨセンサであって、前記感応部位は、第五又は第六の手段における撥液膜を有してなることを特徴とする。
【０１１０】
また、第十四の手段として、基材と、該基材に形成される感応部位と、を有するｐＨセンサであって、前記感応部位は、測定対象である検体を接触させた後、感応部位の検体と接触した部分の接触各を計測することにより検体のｐＨを求めることができるものであることを特徴とする。
【０１１１】
また、第十五の手段として、基材と、基材に形成される感応部位と、を有するイオンセンサであって、感応部位は、測定対象である検体を接触させた後、感応部位の検体と接触した部分の接触各を計測することにより検体のｐＨを求めることができるものであることを特徴とする。
【０１１２】
また、第十六の手段として、基材に撥液膜を形成し、撥液膜の一部の領域に光を照射して撥液性を低下させ、撥液性を低下した撥液膜の一部の領域に配線材料が溶解又は分散された液を塗布及び乾燥させる配線基板の製造方法であって、撥水膜に、下記何れかの構造で示される含フッ素化合物を用いることを特徴とする。
【０１１３】
【化２７】
2005200304.tif 000081
【０１１４】
【化２８】
2005200304.tif 000082
【０１１５】
【化２９】
2005200304.tif 000083
【０１１６】
【化３０】
2005200304.tif 000084
【０１１７】
【化３１】
2005200304.tif 000085
【０１１８】
【化３２】
2005200304.tif 000086
【０１１９】
【化３３】
2005200304.tif 000087
【０１２０】
【化３４】
2005200304.tif 000088
【０１２１】
【化３５】
2005200304.tif 000089
【０１２２】
【化３６】
2005200304.tif 000090
【０１２３】
【化３７】
2005200304.tif 000091
【０１２４】
【化３８】
2005200304.tif 000092
【０１２５】
Ｘは下記構造。Ｒは炭素数１〜４のアルキル基
【０１２６】
【化３９】
2005200304.tif 000093
【０１２７】
また、第十七の手段として、基材に撥液膜を形成し、撥液膜の一部の領域に光を照射して撥液性を低下させ、撥液性を低下した撥液膜の一部の領域に配線材料が溶解又は分散された液を塗布及び乾燥させる配線基板の製造方法であって、撥水膜に、下記何れかの構造で示される含フッ素化合物を用いることを特徴とする。
【０１２８】
【化４０】
2005200304.tif 000094
【０１２９】
【化４１】
2005200304.tif 000095
【０１３０】
【化４２】
2005200304.tif 000096
【０１３１】
【化４３】
2005200304.tif 000097
【０１３２】
【化４４】
2005200304.tif 000098
【０１３３】
【化４５】
2005200304.tif 000099
【０１３４】
【化４６】
2005200304.tif 000100
【０１３５】
【化４７】
2005200304.tif 000101
【０１３６】
【化４８】
2005200304.tif 000102
【０１３７】
【化４９】
2005200304.tif 000103
【０１３８】
【化５０】
2005200304.tif 000104
【０１３９】
【化５１】
2005200304.tif 000105
【０１４０】
Ｘは下記構造。Ｒは炭素数１〜４のアルキル基
【０１４１】
【化５２】
2005200304.tif 000106
【０１４２】
また、第十八の手段として、基板上に透明電極を形成する工程，透明基板の上に正孔注入層を形成する工程，正孔注入層の上に発光層を形成する工程，発光層の上に金属電極を形成する工程、を有する有機電界発光素子の製造方法であって、複数の工程のうち少なくとも一つは、その工程を行う前に、下記いずれかの構造で示される含フッ素化合物を有してなる撥液膜を形成する工程を有することを特徴とする。
【０１４３】
【化２７】
2005200304.tif 000107
【０１４４】
【化２８】
2005200304.tif 000108
【０１４５】
【化２９】
2005200304.tif 000109
【０１４６】
【化３０】
2005200304.tif 000110
【０１４７】
【化３１】
2005200304.tif 000111
【０１４８】
【化３２】
2005200304.tif 000112
【０１４９】
【化３３】
2005200304.tif 000113
【０１５０】
【化３４】
2005200304.tif 000114
【０１５１】
【化３５】
2005200304.tif 000115
【０１５２】
【化３６】
2005200304.tif 000116
【０１５３】
【化３７】
2005200304.tif 000117
【０１５４】
【化３８】
2005200304.tif 000118
【０１５５】
Ｘは下記構造。Ｒは炭素数１〜４のアルキル基
【０１５６】
【化３９】
2005200304.tif 000119
【０１５７】
また、第十九の手段として、基板上に透明電極を形成する工程，透明基板の上に正孔注入層を形成する工程、該正孔注入層の上に発光層を形成する工程，発光層の上に金属電極を形成する工程、を有する有機電界発光素子の製造方法であって、複数の工程のうち少なくとも一つは、その工程を行う前に、下記いずれかの構造で示される含フッ素化合物を有してなる撥液膜を形成する工程を有することを特徴とする。
【０１５８】
【化４０】
2005200304.tif 000120
【０１５９】
【化４１】
2005200304.tif 000121
【０１６０】
【化４２】
2005200304.tif 000122
【０１６１】
【化４３】
2005200304.tif 000123
【０１６２】
【化４４】
2005200304.tif 000124
【０１６３】
【化４５】
2005200304.tif 000125
【０１６４】
【化４６】
2005200304.tif 000126
【０１６５】
【化４７】
2005200304.tif 000127
【０１６６】
【化４８】
2005200304.tif 000128
【０１６７】
【化４９】
2005200304.tif 000129
【０１６８】
【化５０】
2005200304.tif 000130
【０１６９】
【化５１】
2005200304.tif 000131
【０１７０】
Ｘは下記構造。Ｒは炭素数１〜４のアルキル基
【０１７１】
【化５２】
2005200304.tif 000132
【０１７２】
第二十の手段として、基板と、基板に形成されるゲート電極，ゲート絶縁層，複数のソース電極、及び該複数のソース電極に交差して配置されるドレイン電極と、を有する半導体装置であって、基板，ゲート電極，ゲート絶縁層，ソース電極，ドレイン電極が形成された層のいずれかの上に、撥水膜を有していることを特徴とする。
【発明の効果】
【０１７３】
本発明によって各種機能性化合物を結合可能な新規含フッ素化合物、及びそれを用いた撥液膜を提供でき、更にその撥液膜を用いた各種製品（配線基板，表示デバイス，表示デバイス用カラーフィルター，ｐＨセンサ，イオンセンサ）を提供することができる。
【発明を実施するための最良の形態】
【０１７４】
以下、本発明を実施するための最良の形態について説明する。説明としては、まず含フッ素化合物について説明し、その後、その含フッ素を用いた撥水膜、さらにその撥水膜を有する基板についての説明をする。
【０１７５】
なお、実施形態，実施例に限られることなく本発明の技術的思想の範囲内で種々の変更が可能であることはいうまでもない。
〔Ａ〕含フッ素化合物
（ａ）含フッ素化合物の構造
本形態に係る含フッ素化合物の概略図を図１（ａ）（ｂ）に示す。
【０１７６】
ここにおいて含フッ素化合物１は、いずれも基板との結合部位４，撥液性部位２，機能性化合物との結合部位３、の３つを有している。以下、各部位について説明する。
［ｉ］基板との結合部位
基板との結合部位としてはアルコキシシラン構造を採用する。アルコキシシランはガラス，金属等の基板表面にある水酸基等と反応し、酸素とケイ素の結合を形成することによって基板表面に結合することができる。図１（ａ），（ｂ）は含フッ素化合物の基板に対する結合の模式図である。
［ii］撥液性部位
撥液性部位は撥液性を発現する部位である。
【０１７７】
含フッ素化合物に色素等種々の残基をもたせることは形成される撥液膜の撥液性を低下させてしまう場合が多い。このため、撥油性部位としては撥液性が十分に高いパーフルオロアルキル鎖，フルオロアルキル鎖，パーフルオロポリエーテル鎖が望ましい。具体的な例としては下記のものが挙げられる。
【０１７８】
【化５３】
2005200304.tif 000133
【０１７９】
［iii］機能性化合物との結合部位
Ｘの部分が機能性化合物との結合部位に該当する。この結合部位としてはアミノ基，クロル基，メルカプト基，イソシアネート基，エポキシ基，ビニル基等の二重結合部位、が該当する。この部位と色素等の機能性化合物の各種残基とが結合し、各種物理的刺激に応答して撥液性の変化する撥液膜の形成が可能となる。
【０１８０】
なお、Ｘの具体的な例としては下記のものが挙げられる。
【０１８１】
【化５４】
2005200304.tif 000134
【０１８２】
なお、Ｘが１級のアミノ基の場合、このアミノ基はクロル基を有する機能性化合物と反応し、２級のアミノ基になるとともに含フッ素化合物と機能性化合物とを結合させる。なおＸが２級のアミノ基の場合、このアミノ基はクロル基を有する機能性化合物と反応し、３級のアミノ基になるとともに含フッ素化合物と機能性化合物とを結合させる。その他、これらアミノ基はそれぞれ、カルボキシル基を有する機能性化合物と反応し、アミド基になるとともに含フッ素化合物と機能性化合物とを結合させる。なお、スルホニル基を有する機能性化合物の場合もカルボキシル基を有する機能性化合物の場合と同様、アミド基になるとともに含フッ素化合物と機能性化合物とを結合させる。
【０１８３】
また、Ｘがクロル基の場合、１級又は２級のアミノ基と反応して、含フッ素化合物と機能性化合物とを結合させる。
【０１８４】
メルカプト基，イソシアネート基，エポキシ基，ビニル基等の二重結合部位も対応する各種残基と反応し、含フッ素化合物と機能性化合物とを結合させる。
【０１８５】
なお、含フッ素化合物と機能性化合物との結合の模式図を図２（ａ）乃至（ｃ）に示す。
【０１８６】
また、本形態における望ましい化合物としては以下が挙げられる。
【０１８７】
【化１】
2005200304.tif 000135
【０１８８】
【化２】
2005200304.tif 000136
【０１８９】
【化３】
2005200304.tif 000137
【０１９０】
【化４】
2005200304.tif 000138
【０１９１】
【化５】
2005200304.tif 000139
【０１９２】
【化６】
2005200304.tif 000140
【０１９３】
【化７】
2005200304.tif 000141
【０１９４】
【化８】
2005200304.tif 000142
【０１９５】
【化９】
2005200304.tif 000143
【０１９６】
【化１０】
2005200304.tif 000144
【０１９７】
【化１１】
2005200304.tif 000145
【０１９８】
【化１２】
2005200304.tif 000146
【０１９９】
Ｘは下記構造。Ｒは炭素数１〜４のアルキル基
【０２００】
【化１３】
2005200304.tif 000147
【０２０１】
（ｂ）含フッ素化合物の合成方法
本形態の含フッ素化合物は、パーフルオロアルキル鎖，フルオロアルキル鎖、又はパーフルオロポリエーテル鎖を有し、かつ末端が水酸基である化合物（以下「α」という）と、エポキシ基，アミノ基，クロル基等を有し、かつ複数のアルコキシ基を有するシラン化合物（以下「β」という）を反応、結合させることで合成する。つまり、αの水酸基とβのアルコキシ基のうちの一つとを反応させ、酸素−珪素の結合を形成するのである。
【０２０２】
具体的にはフッ素系の溶媒にαと極少量の触媒とを溶解した後βを加え、撹拌しながら加熱することによって合成反応を促進させる。この反応後、別のフッ素系の溶媒とジクロルメタンとを加えてさらに撹拌して静置する。この結果２層に分離するため、目的物が溶解されている層を分取し、フッ素系の溶媒を揮発させて目的物を得る。
【０２０３】
ここで、溶媒，触媒等は目的物を得ることができるものであれば特に限定されるものではないことはいうまでもないが、溶媒としては３Ｍ社製のフロリナートのＨＦＥ−7100，ＨＦＥ−７２００，ＨＦＥ−５０６０，ＨＦＥ−５０５２等を用いることができる。また、触媒としては、αと同じパーフルオロアルキル鎖，フルオロアルキル鎖、若しくはパーフルオロポリエーテル鎖を有し、かつ末端がカルボキシル基である化合物が挙げられる。
【０２０４】
なお、αに該当する化合物のうち、パーフルオロアルキル鎖，フルオロアルキル鎖を有する化合物としては、１Ｈ，１Ｈ−トリフルオロエタノール、１Ｈ，１Ｈ−ペンタフルオロプロパノール、６−（ペンタフルオロエチル）ヘキサノール、１Ｈ，１Ｈ−ヘプタフルオロブタノール、２−（パーフルオロブチル）エタノール、３−（パーフルオロブチル）プロパノール、６−（パーフルオロブチル）ヘキサノール、２−パーフルオロプロポキシ−２，３，３，３−テトラフルオロプロパノール、２−（パーフルオロヘキシル）エタノール、３−（パーフルオロヘキシル）プロパノール、６−（パーフルオロヘキシル）ヘキサノール、２−（パーフルオロオクチル）エタノール、３−（パーフルオロオクチル）エタノール、６−（パーフルオロオクチル）ヘキサノール、２−（パーフルオロオクチル）エタノール、１Ｈ，１Ｈ−２，５−ジ（トリフルオロメチル）−３，６−ジオキサウンデカフルオロノナノール、６−（パーフルオロ−１−メチルエチル）ヘキサノール、２−
（パーフルオロ−３−メチルブチル）エタノール、２−（パーフルオロ−５−メチルヘキシル）エタノール、２−（パーフルオロ−７−メチルオクチル）エタノール、１Ｈ，１Ｈ，３Ｈ−テトラフルオロプロパノール、１Ｈ，１Ｈ，５Ｈ−オクタフルオロペンタノール、１Ｈ，１Ｈ，７Ｈ−ドデカフルオロヘプタノール、１Ｈ，１Ｈ，９Ｈ−ヘキサデカフルオロノナノール、２Ｈ−ヘキサフルオロ−２−プロパノール、１Ｈ，１Ｈ，３Ｈ−ヘキサフルオロブタノール、２，２，３，３，４，４，５，５−オクタフルオロヘキサン−１，６−ジオール、２，２，３，３，４，４，５，５，６，６，７，７−ドデカフルオロ−１，８−オクタンジオール、２，２−ビス（トリフルオロメチル）プロパノール等が挙げられる。
【０２０５】
また、αに該当する化合物のうち、パーフルオロポリエーテル鎖を有する化合物としては、ダイキン工業社製デムナムＳＡ，アウジモント社製フォンブリンＺ−ＤＯＬ，フォンブリンＺ−ＴＥＴＲＡＯＬ等が挙げられる。
【０２０６】
また、βに該当する化合物のうち、アミノ基を有する化合物としては、３−アミノプロピルトリメトキシシラン、３−アミノプロピルトリエトキシシラン、Ｎ−（２−アミノエチル）−３−アミノプロピルトリエトキシシラン、Ｎ−（２−アミノエチル）−３−アミノプロピルトリエトキシシラン、Ｎ−（２−アミノエチル）−３−アミノプロピルメチルジメトキシシラン、Ｎ−フェニル−３−アミノプロピルトリメトキシシラン等が挙げられる。
【０２０７】
また、βに該当する化合物のうち、クロル基を有する化合物としては、３−クロロプロピルトリメトキシシラン、３−クロロプロピルトリエトキシシラン、３−クロロプロピルメチルジメトキシシラン等が挙げられる。
【０２０８】
また、βに該当する化合物のうち、メルカプト基を有する化合物としては、３−メルカプトプロピルトリメトキシシラン、３−メルカプトプロピルトリエトキシシラン等が挙げられる。
【０２０９】
また、βに該当する化合物のうち、イソシアネート基を有する化合物としては、３−イソシアネートプロピルトリエトキシシラン等が挙げられる。
【０２１０】
また、βに該当する化合物のうち、エポキシ基を有する化合物としては、３−グリシドキシプロピルトリメトキシシラン、３−グリシドキシプロピルトリエトキシシラン、３−グリシドキシプロピルメチルジメトキシシラン、２−(３，４−エポキシシクロヘキシル)エチルトリメトキシシラン、２−（３，４−エポキシシクロヘキシル）エチルトリエトキシシラン等が挙げられる。
【０２１１】
また、βに該当する化合物のうち、ビニル基等のアルケンを有する化合物としては、ビニルトリメトキシシラン、ビニルトリエトキシシラン、３−メタクリロキシプロピルトリメトキシシラン、ビニルトリエトキシシラン、３−メタクリロキシプロピルトリメトキシシラン、Ｎ−（１，３−ジメチルブチリデン）−３−（トリエトキシシリル）−１−プロパンアミン、パラスチリルトリメトキシシラン等が挙げられる。
（ｃ）合成例
以下に本形態の含フッ素化合物の合成例を示す。
（合成例１）
本合成例はＸがエポキシ基を有するパーフルオロポリエーテル化合物（下記化合物１）の場合の合成例である。
【０２１２】
【化５５】
2005200304.tif 000148
【０２１３】
まず、ダイキン工業社製デムナムＳＡ（平均分子量４０００）を１０重量部、ダイキン工業社製デムナムＳＨ（平均分子量４０００）を０.１ 重量部、５０重量部の３Ｍ社製
ＨＦＥ−７２００に溶解し、更に３−グリシドキシプロピルトリメトキシシランを２重量部加え、８０℃で１０分間撹拌した。なおこの撹拌においてＨＦＥ−２０００はほぼ全て揮発した。次に１００℃で４時間撹拌した。常温まで冷却した後、残渣に３Ｍ社製ＰＦ−５０６０を２００重量部、ジクロルメタンを２００重量部加え撹拌した。この撹拌の後静置すると数時間で２層に分離した。そして２４時間の静置の後、下層を分取し、溶媒であるＰＦ−５０６０を揮発させて上記化合物１を９重量部得た。
【０２１４】
図３に得られた化合物１の赤外吸収（ＩＲ）スペクトルを示す。この赤外吸収スペクトルでは１２００cm-1付近を中心とする吸収ピークが観測された。これはＣ−Ｆの伸縮振動に由来するピークであると考えられる。
【０２１５】
図４に得られた化合物１のプロトン核磁気共鳴（1Ｈ−ＮＭＲ）スペクトルを示す。このプロトン核磁気共鳴スペクトルでは、４.２ppm付近にデムナムＳＡに由来するメチレン由来と考えられるシグナルが観測された。なお、それ以外のシグナルは３−グリシドキシプロピルトリメトキシシラン由来のシグナルと考えられるが、デムナムＳＡとの結合において３個あるメトキシ基のうち１個がなくなっているため、３.６ppm付近のメトキシ基由来の強度が約２／３となっている。
【０２１６】
以上により、化合物１を合成することができた。
（合成例２）
本合成例はＸがエポキシ基を有するパーフルオロポリエーテル化合物（下記化合物２）の場合の合成例である。
【０２１７】
【化５６】
2005200304.tif 000149
【０２１８】
まず、デュポン社製クライトックス１５７ＦＳ−Ｌ（平均分子量２５００）を５０重量部、１００重量部の３Ｍ社製ＨＦＥ−５０８０に溶解し、これに水素化リチウムアルミニウム２重量部を加え、８０℃で４８時間加熱・撹拌した。撹拌後、反応液を氷水に注ぎ、下層を分取し、１％の塩酸で洗った後、洗浄液の液性が中性になるまで水洗した。そして、ろ紙でろ過し水分を除いた後、ＰＦ−５０８０をエバポレーターで揮発させ、クライトックス１５７ＦＳ−Ｌの末端がＣＨ2ＯＨに変換された化合物２′を４５重量部得た。
【０２１９】
そして化合物２′を１０重量部、クライトックス１５７ＦＳ−Ｌを０.１ 重量部、５０重量部の３Ｍ社製ＨＦＥ−７２００に溶解し、更に３−グリシドキシプロピルトリメトキシシランを４重量部加え、８０℃で１０分間撹拌した。なおこの撹拌においてＨＦＥ−
２０００はほぼ全て揮発した。次に１００℃で４時間撹拌した。常温まで冷却した後、残渣に３Ｍ社製ＰＦ−５０６０を２００重量部、ジクロルメタンを２００重量部加え撹拌した。この撹拌の後静置すると数時間で２層に分離した。そして２４時間の静置の後、下層を分取し、溶媒であるＰＦ−５０６０を揮発させて上記化合物２を９重量部得た。
【０２２０】
この化合物２についても上述の合成例１と同様に赤外吸収スペクトルを測定した。この結果、化合物１と同様に１２００cm-1付近を中心とする吸収ピークが観測された。これはＣ−Ｆの伸縮振動に由来するピークであると考えられる。
【０２２１】
また合成例１と同様に、プロトン核磁気共鳴(1Ｈ−ＮＭＲ) スペクトルも測定した。この結果は、３.８ppm付近に化合物２′のメチレン由来のシグナルが観測された以外化合物１と同様であった。
【０２２２】
以上により、化合物２を合成することができた。
（合成例３）
本合成例はＸがエポキシ基を有するパーフルオロポリエーテル化合物（下記化合物３）の場合の合成例である。
【０２２３】
【化５７】
2005200304.tif 000150
【０２２４】
まず、アウジモント社製フォンブリンＺ−ＤＯＬ（平均分子量４０００）を１０重量部、アウジモント社製フォンブリンＺ−ＤＩＡＣ（平均分子量４０００）を０.１重量部、５０重量部の３Ｍ社製ＨＦＥ−７２００に溶解し、更に３−グリシドキシプロピルトリメトキシシランを４重量部加え、８０℃で１０分撹拌した。なおこの撹拌においてＨＦＥ−２０００はほぼ全て揮発した。次に１００℃で４時間撹拌した。常温まで冷却した後、残渣に３Ｍ社製ＰＦ−５０６０を１０００重量部、ジクロルメタンを１０００重量部加え撹拌した。この撹拌の後静置すると数時間で２層に分離した。そして２４時間の静置の後、下層を分取し、溶媒であるＰＦ−５０６０を揮発させて上記化合物３を９重量部得た。
【０２２５】
この化合物３についても上述の合成例１と同様に赤外吸収スペクトルを測定した。この結果、化合物１と同様に１２００cm-1付近を中心とする吸収ピークが観測された。これはＣ−Ｆの伸縮振動に由来するピークであると考えられる。
【０２２６】
また合成例１と同様に、プロトン核磁気共鳴（1Ｈ−ＮＭＲ）スペクトルも測定した。この結果は、３.８ppm付近にフォンブリンＺ−ＤＯＬのメチレン由来のシグナルが観測された以外化合物１と同様であった。
【０２２７】
以上により、化合物３を合成することができた。
（合成例４）
本合成例はＸがエポキシ基を有するパーフルオロポリエーテル化合物（下記化合物４）の場合の合成例である。
【０２２８】
【化５８】
2005200304.tif 000151
【０２２９】
まず、アウジモント社製フォンブリンＺ−ＴＥＴＲＡＯＬ（平均分子量２０００）を
１０重量部、アウジモント社製フォンブリンＺ−ＤＩＡＣ(平均分子量２０００) を０.１重量部、５０重量部の３Ｍ社製ＨＦＥ−７２００に溶解し、更に３−グリシドキシプロピルトリメトキシシランを８重量部加え、８０℃で１０分間撹拌した。この撹拌において
ＨＦＥ−２０００はほぼ全て揮発した。次に１００℃で４時間撹拌した。常温まで冷却した後、残渣に３Ｍ社製ＰＦ−５０６０を１０００重量部、ジクロルメタンを１０００重量部加え撹拌した。この撹拌の後静置すると数時間で２層に分離した。そして７２時間の静置の後、下層を分取し、溶媒であるＰＦ−５０６０を揮発させて上記化合物４を５０重量部得た。
【０２３０】
この化合物４についても上述の合成例１と同様に赤外吸収スペクトルを測定した。この結果、化合物１と同様に１２００cm-1付近を中心とする吸収ピークが観測された。これはＣ−Ｆの伸縮振動に由来するピークであると考えられる。
【０２３１】
また合成例１と同様に、プロトン核磁気共鳴（1Ｈ−ＮＭＲ）スペクトルも測定した。この結果は、４ppm付近と２ppm付近に２−（パーフルオロデシル）エタノールのメチレン由来のシグナルが観測された以外化合物１と同様であった。
【０２３２】
以上により、化合物４を合成することができた。
（合成例５）
本合成例はＸがエポキシ基を有するフルオロアルキル化合物（下記化合物５）の場合の合成例である。
【０２３３】
【化５９】
2005200304.tif 000152
【０２３４】
まず、ダイキン社製１Ｈ，１Ｈ，９Ｈ−ヘキサデカフルオロノナール（分子量432.09）を４３重量部、１００重量部の３Ｍ社製ＨＦＥ−７２００に溶解し、更に３−グリシドキシプロピルトリメトキシシランを４０重量部加え、８０℃で１０分間撹拌した。この撹拌においてＨＦＥ−２０００はほぼ全て揮発した。次に１００℃で４時間加熱した。常温まで冷却した後、残渣に３Ｍ社製ＰＦ−５０６０を１０００重量部、ジクロルメタンを1000重量部加え撹拌した。この撹拌の後静置すると数時間で２層に分離した。そして７２時間の静置の後、下層を分取し、溶媒であるＰＦ−５０６０を揮発させて上記化合物５を４０重量部得た。
【０２３５】
この化合物５についても上述の合成例１と同様に赤外吸収スペクトルを測定した。この結果、化合物１と同様に１２００cm-1付近を中心とする吸収ピークが観測された。これはＣ−Ｆの伸縮振動に由来するピークであると考えられる。
【０２３６】
また合成例１と同様に、プロトン核磁気共鳴（1Ｈ−ＮＭＲ）スペクトルも測定した。この結果は、４ppm付近に１Ｈ，１Ｈ，９Ｈ−ヘキサデカフルオロノナノールのメチレン由来のシグナルが観測された以外化合物１と同様であった。
【０２３７】
以上により、化合物５の存在を合成することができた。
（合成例６）
本合成例はＸがエポキシ基を有するパーフルオロアルキル化合物（下記化合物６）の場合の合成例である。
【０２３８】
【化６０】
2005200304.tif 000153
【０２３９】
まず、ダイキン社製２−（パーフルオロデシル）エタノール（分子量５６４.１２ ）を５６重量部、１００重量部の３Ｍ社製ＨＦＥ−７２００に溶解し、更に３−グリシドキシプロピルトリメトキシシランを４０重量部加え、８０℃で１０分間撹拌した。この撹拌においてＰＦ−７２００はほぼ全て揮発した。次に１００℃で４時間加熱した。常温まで冷却した後、残渣に３Ｍ社製ＰＦ−５０６０を１０００重量部、ジクロルメタンを１０００重量部加え撹拌した。この撹拌の後静置すると数時間で２層に分離した。そして７２時間の静置の後、仮想を分取し、溶媒であるＰＦ−５０６０を揮発させて上記化合物６を５０重両部得た。
【０２４０】
この化合物６についても上述の合成例１と同様に赤外吸収スペクトルを測定した。この結果、化合物１と同様に１２００cm-1付近を中心とする吸収ピークが観測された。これはＣ−Ｆの伸縮振動に由来するピークであると考えられる。
【０２４１】
また合成例１と同様に、プロトン核磁気共鳴（1Ｈ−ＮＭＲ）スペクトルも測定した。この結果は、４ppm付近と２ppm付近に２−（パーフルオロデシル）エタノールのメチレン由来のシグナルが観測された以外化合物１と同様であった。
【０２４２】
以上により、化合物６を合成することができた。
（合成例７）
本合成例はＸがエポキシ器を有するパーフルオロポリエーテル化合物（下記化合物７）の場合の合成例である。
【０２４３】
【化６１】
2005200304.tif 000154
【０２４４】
本合成例では、２重量部の３−グリシドキシプロピルトリメトキシシランの代わりに２重量部の３−グリシドキシプロピルメチルジメトキシシランを用いた以外は合成例１と同様の方法で合成し、化合物７を９重量部得た。
【０２４５】
この化合物７についても上述の合成例１と同様に赤外吸収スペクトルを測定した。この結果、化合物１と同様に１２００cm-1付近を中心とする吸収ピークが観測された。これはＣ−Ｆの伸縮振動に由来するピークであると考えられる。
【０２４６】
また合成例１と同様に、プロトン核磁気共鳴（1Ｈ−ＮＭＲ）スペクトルも測定した。この結果は、３.６ppm付近のメトキシ基由来のシグナル強度が化合物１に比べて半分になったこと（このシグナルを示すメトキシ基が２個から１個になったためと考えられる）、その代わりに２.５ppm付近にＳｉに結合したメチレン由来のシグナルが観測されたこと以外化合物１と同様であった。
【０２４７】
以上により、化合物７を合成することができた。
（合成例８）
本合成例はＸがエポキシ器を有するパーフルオロポリエーテル（下記化合物８）の場合の合成例である。
【０２４８】
【化６２】
2005200304.tif 000155
【０２４９】
４重量部の３−グリシドキシプロピルトリメトキシシランの代わりに４重量部の３−グリシドキシプロピルメチルジメトキシシランを用いた以外は合成例２と同様の方法で合成し、化合物８を９重量部得た。
【０２５０】
この化合物８についても上述の合成例２と同様に赤外吸収スペクトルを測定した。この結果、化合物２と同様に１２００cm-1付近を中心とする吸収ピークが観測された。これはＣ−Ｆの伸縮振動に由来するピークであると考えられる。
【０２５１】
また合成例２と同様に、プロトン核磁気共鳴（1Ｈ−ＮＭＲ）スペクトルも測定した。この結果は、３.６ppm付近のメトキシ基由来のシグナル強度が化合物２に比べて半分になったこと（このシグナルを示すメトキシ基が２個から１個になったためと考えられる）、その代わりに２.５ppm付近にＳｉに結合したメチレン由来のシグナルが観測されたこと以外化合物２と同様であった。
【０２５２】
以上により、化合物７を合成することができた。
（合成例９）
本合成例はＸがエポキシ基を有するパーフルオロポリエーテル化合物（下記化合物９）の場合の合成例である。
【０２５３】
【化６３】
2005200304.tif 000156
【０２５４】
４重量部の３−グリシドキシプロピルトリメトキシシランの代わりに４重量部の３−グリシドキシプロピルメチルジメトキシシランを用いた以外は合成例３と同様の方法で合成し、９重量部の化合物９を得た。
【０２５５】
この化合物９についても上述の合成例３と同様に赤外吸収スペクトルを測定した。この結果、化合物３と同様１２００cm-1付近を中心とする吸収ピークが観測された。これはＣ−Ｆの伸縮振動であると考えられる。
【０２５６】
また、合成例３と同様に、プロトン核磁気共鳴（1Ｈ−ＮＭＲ）スペクトルも測定した。この結果は、３.６ppm付近のメトキシ基由来のシグナル強度が化合物３に比べて半分になったこと（このシグナルを示すメトキシ基が２個から１個になったためと考えられる）、その代わりに２.５ppm付近にＳｉに結合したメチレン由来のシグナルが観測されたこと以外化合物３と同様であった。
【０２５７】
以上により、化合物９を合成することができた。
（合成例１０）
本合成例はＸがエポキシ基を有するパーフルオロポリエーテル化合物（化合物１０）の場合の合成例である。
【０２５８】
【化６４】
2005200304.tif 000157
【０２５９】
８重量部の３−グリシドキシプロピルトリメトキシシランの代わりに８重量部の３−グリシドキシプロピルメチルジメトキシシランを用いる以外は化合物４と同様の方法で合成し、８重量部の化合物１０を得た。
【０２６０】
この化合物１０についても上述の合成例４と同様に赤外吸収スペクトルを測定した。この結果、化合物４と同様１２００cm-1付近を中心とする吸収ピークが観測された。これはＣ−Ｆの伸縮振動であると考えられる。
【０２６１】
また、合成例４と同様に、プロトン核磁気共鳴（1Ｈ −ＮＭＲ）スペクトルも測定した。この結果は、３.６ppm付近のメトキシ基由来のシグナル強度が化合物４に比べて半分になったこと（このシグナルを示すメトキシ基が２個から１個になったためと考えられる）、その代わりに２.５ppm付近にＳｉに結合したメチレン由来のシグナルが観測されたこと以外化合物４と同様であった。
【０２６２】
以上により、化合物１０を合成することができた。
（合成例１１）
本合成例はＸがエポキシ基を有するフルオロアルキル化合物（下記化合物１１）の場合の合成例である。
【０２６３】
【化６５】
2005200304.tif 000158
【０２６４】
４０重量部の３−グリシドキシプロピルトリメトキシシランの代わりに４０重量部の３−グリシドキシプロピルメチルジメトキシシランを用いた以外は化合物５と同様の方法で合成し、４０重量部の化合物１１を得た。
【０２６５】
この化合物１１についても上述の合成例５と同様に赤外吸収スペクトルを測定した。この結果、化合物５と同様１２００cm-1付近を中心とする吸収ピークが観測された。これはＣ−Ｆの伸縮振動であると考えられる。
【０２６６】
また、合成例５と同様に、プロトン核磁気共鳴（1Ｈ −ＮＭＲ）スペクトルも測定した。この結果は、３.６ppm付近のメトキシ基由来のシグナル強度が化合物５に比べて半分になったこと（このシグナルを示すメトキシ基が２個から１個になったためと考えられる）、その代わりに２.５ppm付近にＳｉに結合したメチレン由来のシグナルが観測されたこと以外化合物５と同様であった。
【０２６７】
以上により、化合物１１を合成することができた。
（合成例１２）
本合成例はＸがエポキシ基を有するフルオロアルキル化合物（下記化合物１２）の場合の合成例である。
【０２６８】
【化６６】
2005200304.tif 000159
【０２６９】
４０重量部の３−グリシドキシプロピルトリメトキシシランの代わりに４０重量部の３−グリシドキシプロピルメチルジメトキシシランを用いた以外は化合物６と同様の方法で合成し、５０重量部の化合物１２を得た。
【０２７０】
この化合物１２に対しても上述の合成例５と同様に赤外吸収スペクトルを測定した。この結果、化合物６と同様１２００cm-1付近を中心とする吸収ピークが観測された。これはＣ−Ｆの伸縮振動であると考えられる。
【０２７１】
また、合成例６と同様に、プロトン核磁気共鳴（1Ｈ −ＮＭＲ）スペクトルも測定した。この結果は、３.６ppm付近のメトキシ基由来のシグナル強度が化合物５に比べて半分になったこと（このシグナルを示すメトキシ基が２個から１個になったためと考えられる）、その代わりに２.５ppm付近にＳｉに結合したメチレン由来のシグナルが観測されたこと以外化合物６と同様であった。
【０２７２】
以上により、化合物１２を合成することができた。
（合成例１３）
本合成例はＸがエポキシ基を有するパーフルオロポリエーテル化合物(下記化合物１３)の場合の合成例である。
【０２７３】
【化６７】
2005200304.tif 000160
【０２７４】
２重量部の３−グリシドキシプロピルトリメトキシシランの代わりに２重量部の２−
（３，４−エポキシシクロヘキシル）エチルトリメトキシシランを用いる以外は合成例１と同様の方法で合成し、９重量部の化合物１３を得た。
【０２７５】
この化合物１３に対しても上述の合成例１と同様に赤外吸収スペクトルを測定した。この結果、化合物１と同様１２００cm-1付近を中心とする吸収ピークが観測された。これはＣ−Ｆの伸縮振動であると考えられる。
【０２７６】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来すると考えられるシグナルが観測された。なお、それ以外のシグナルは２−（３，４−エポキシシクロヘキシル）エチルトリメトキシシラン由来のシグナルと考えられるが、デムナムＳＡとの結合において３個あるメトキシ基のうち１個がなくなっているため、３.６
ppm付近のメトキシ基由来のシグナル強度が約２／３となっている。
【０２７７】
以上により、化合物１３を合成することができた。
（合成例１４）
本合成例はＸがアミノ基を有するパーフルオロポリエーテル化合物（下記化合物１４）の場合の合成例である。
【０２７８】
【化６８】
2005200304.tif 000161
【０２７９】
２重量部の３−グリシドキシプロピルトリメトキシシランの代わりに２重量部の３−アミノプロピルトリエトキシシランを用いる以外は合成例１と同様の方法で合成し、８重量部の化合物１４を得た。
【０２８０】
この化合物１４に対しても上述の合成例１と同様に赤外吸収スペクトルを測定した。この結果、化合物１と同様１２００cm-1付近を中心とする吸収ピークが観測された。これはＣ−Ｆの伸縮振動であると考えられる。
【０２８１】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来すると考えられるシグナルが観測された。なお、それ以外のシグナルは３−アミノプロピルトリエトキシシラン由来のシグナルと考えられるが、デムナムＳＡとの結合において３個あるエトキシ基のうち１個がなくなっているため３.６ppm付近と１ppm付近のエトキシ基由来のシグナル強度がどちらも約２／３となっている。
【０２８２】
以上により、化合物１４を合成することができた。
（合成例１５）
本合成例はＸがアミノ基を有するパーフルオロポリエーテル化合物（下記化合物１５）の場合の合成例である。
【０２８３】
【化６９】
2005200304.tif 000162
【０２８４】
２重量部の３−グリシドキシプロピルトリメトキシシランの代わりに２重量部のＮ−
（２−アミノエチル）−３−アミノプロピルトリメトキシシランを用いる以外は化合物１と同様の方法で合成し、８重量部の化合物１５を得た。
【０２８５】
この化合物１５に対しても上述の化合物１と同様に赤外吸収スペクトルを測定した。この結果、化合物１と同様１２００cm-1付近を中心とする吸収ピークが観測された。これはＣ−Ｆの伸縮振動であると考えられる。
【０２８６】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来すると考えられるシグナルが観測された。なお、それ以外のシグナルはＮ−（２−アミノエチル）−３−アミノプロピルトリメトキシシラン由来のシグナルと考えられるが、デムナムＳＡとの結合において３個あるメトキシ基のうち１個がなくなっているため３.６ppm付近のメトキシ基由来のシグナル強度が約２／３になっている。
【０２８７】
以上により、化合物１５を合成することができた。
（合成例１６）
本合成例はＸがアミノ基を有するパーフルオロポリエーテル化合物（下記化合物１６）の場合の合成例である。
【０２８８】
【化７０】
2005200304.tif 000163
【０２８９】
２重量部の３−グリシドキシプロピルトリメトキシシランの代わりに２重量部のＮ−フェニル−３−アミノプロピルトリメトキシシランを用いた以外は化合物１と同様の方法で合成し、８重量部の化合物１６を得た。
【０２９０】
この化合物１６に対しても上述の化合物１と同様に赤外吸収スペクトルを測定した。この結果、化合物１と同様１２００cm-1付近を中心とする吸収ピークが観測された。これはＣ−Ｆの伸縮振動であると考えられる。
【０２９１】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来すると考えられるシグナルが観測された。なお、それ以外のシグナルはＮ−フェニル−３−アミノプロピルトリメトキシシラン由来のシグナルと考えられるが、デムナムＳＡとの結合において３個あるメトキシ基のうち１個が無くなっているため３.６ppm付近のメトキシ基由来のシグナル強度が約２／３になっていた。
【０２９２】
以上により、化合物１６を合成することができた。
（合成例１７）
本合成例はＸがクロル基を有するパーフルオロポリエーテル化合物（下記化合物１７）の場合の合成例である。
【０２９３】
【化７１】
2005200304.tif 000164
【０２９４】
２重量部の３−グリシドキシプロピルトリメトキシシランの代わりに２重量部の３−クロロプロピルトリメトキシシランを用いる以外は化合物１と同様の方法で合成し、８重量部の化合物１７を得た。
【０２９５】
この化合物１７に対しても上述の化合物１と同様に赤外吸収スペクトルを測定した。この結果、化合物１と同様１２００cm-1付近を中心とする吸収ピークが観測された。これはＣ−Ｆの伸縮振動であると考えられる。
【０２９６】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来すると考えられるシグナルが観測された。なお、それ以外のシグナルは３−クロロプロピルトリメトキシシラン由来のシグナルと考えられるが、デムナムＳＡとの結合において３個あるメトキシ基のうち１個がなくなっているため、３.６ppm付近のメトキシ基由来のシグナル強度が約２／３になっていた。
【０２９７】
以上により、化合物１７を合成することができた。
（合成例１８）
本合成例はＸがメルカプト基を有するパーフルオロポリエーテル化合物（下記化合物
１８）の場合の合成例である。
【０２９８】
【化７２】
2005200304.tif 000165
【０２９９】
２重量部の３−グリシドキシプロピルトリメトキシシランの代わりに２重量部の３−メルカプトプロピルトリメトキシシランを用いる以外は化合物１と同様の方法で合成し、８重量部の化合物１８を得た。
【０３００】
この化合物１８に対しても上述の化合物１と同様に赤外吸収スペクトルを測定した。この結果、化合物１と同様１２００cm-1付近を中心とする吸収ピークが観測された。これはＣ−Ｆの伸縮振動であると考えられる。
【０３０１】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来すると考えられるシグナルが観測された。なお、それ以外のシグナルは３−メルカプトプロピルトリメトキシシラン由来のシグナルと考えられるが、デムナムＳＡとの結合において３個あるメトキシ基のうち１個がなくなっているため、３.６ppm付近のメトキシ基由来のシグナル強度が約２／３になっていた。
【０３０２】
以上により、化合物１８を合成することができた。
（合成例１９）
本合成例はＸがイソシアネート基を有するパーフルオロポリエーテル化合物（下記化合物１９）の場合の合成例である。
【０３０３】
【化７３】
2005200304.tif 000166
【０３０４】
２重量部の３−グリシドキシプロピルトリメトキシシランの代わりに２重量部の３−イソシアネートプロピルトリエトキシシランを用いる以外は化合物１と同様の方法で合成し、８重量部の化合物１９を得た。
【０３０５】
この化合物１９に対しても上述の化合物１と同様に赤外吸収スペクトルを測定した。この結果、化合物１と同様１２００cm-1付近を中心とする吸収ピークが観測された。これはＣ−Ｆの伸縮振動であると考えられる。
【０３０６】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来するシグナルが観測された。なお、それ以外のシグナルは３−イソシアネートプロピルトリエトキシシラン由来のシグナルと考えられるが、デムナムＳＡとの結合において３個あるエトキシ基のうち１個が無くなっているため、３.６ppm 付近と１ppm付近のエトキシ基由来のシグナル強度がどちらも約２／３になっている。
【０３０７】
以上、化合物１９を合成することができた。
（合成例２０）
本合成例はＸがアルケン部位を有するパーフルオロポリエーテル化合物（下記化合物
２０）の場合の合成例である。
【０３０８】
【化７４】
2005200304.tif 000167
【０３０９】
２重量部の３−グリシドキシプロピルトリメトキシシランの代わりに２重量部のビニルトリメトキシシランを用いた以外は化合物１と同様の方法で合成し、８重量部の化合物
２０を得た。
【０３１０】
この化合物２０に対しても上述の化合物１と同様に赤外吸収スペクトルを測定した。この結果、化合物１と同様１２００cm-1付近を中心とする吸収ピークが観測された。これはＣ−Ｆの伸縮振動であると考えられる。
【０３１１】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来するシグナルが観測された。なお、それ以外のシグナルはビニルトリメトキシシラン由来のシグナルと考えられるが、デムナムＳＡとの結合によって３個あるメトキシ基のうち１個が無くなったため、３.６ppm付近のメトキシ基由来のシグナル強度がどちらも約２／３になった。
【０３１２】
以上、化合物２０を合成することができた。
（合成例２１）
本合成例はＸがアルケン部位を有するパーフルオロポリエーテル化合物（下記化合物
２１）の場合の合成例である。
【０３１３】
【化７５】
2005200304.tif 000168
【０３１４】
２重量部の３−グリシドキシプロピルトリメトキシシランの代わりに２重量部のｐ−スチリルトリメトキシシランを用いる以外は化合物１と同様の方法で合成し、８重量部の化合物２１を得た。
【０３１５】
この化合物２１に対しても上述の化合物１と同様に赤外吸収スペクトルを測定した。この結果、化合物１と同様１２００cm-1付近を中心とするスペクトルが観測された。これはＣ−Ｆの伸縮振動であると考えられる。
【０３１６】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来するシグナルが観測された。なお、それ以外のシグナルはｐ−スチリルトリメトキシシラン由来のシグナルと考えられるが、デムナムＳＡとの結合によって３個あるメトキシ基のうち１個がなくなったため３.６ppm付近のメトキシ基由来のシグナル強度がどちらも約２／３になった。
【０３１７】
以上、化合物２１を合成することができた。
（合成例２２）
本合成例はＸがアルケン部位を有するパーフルオロポリエーテル化合物（下記化合物
２２）の場合の合成例である。
【０３１８】
【化７６】
2005200304.tif 000169
【０３１９】
２重量部の３−グリシドキシプロピルトリメトキシシランの代わりに３−メタクリロキシプロピルトリメトキシシランを用いる以外は化合物１と同様の方法で合成し、８重量部の化合物２２を得た。
【０３２０】
この化合物２２に対しても上述の化合物１と同様に赤外吸収スペクトルを測定した。この結果、化合物１と同様１２００cm-1付近を中心とするスペクトルが観測された。これはＣ−Ｆの伸縮振動であるとかんがえられる。
【０３２１】
また、合成例１と同様に、プロトン核磁気共鳴（1Ｈ −ＮＭＲ）スペクトルも測定した。このプロトン核磁気共鳴スペクトルでは、４ppm 付近にデムナムＳＡのメチレンに由来するシグナルが観測された。なお、それ以外のシグナルは３−メタクリロキシプロピルトリメトキシシラン由来のシグナルと考えられるが、デムナムＳＡとの結合によって３個あるメトキシ基のうち１個がなくなったため３.６ppm付近のメトキシ基由来のシグナル強度がどちらも約２／３になった。
【０３２２】
以上、化合物２２を合成することができた。
〔Ｂ〕含フッ素化合物を用いた撥液膜
上記した含フッ素化合物は、撥液性を有しているため、膜として形成すれば撥液膜として用いることができる。具体的には、基材に上述した含フッ素化合物を塗布し、加熱することで基材と含フッ素化合物とを結合させるのである。以下撥液膜の形成方法について詳細に説明する。
（ａ）基材の選定
含フッ素化合物と基材とを結合させる結合部位はアルコキシシラン構造を有している。従って、用いる基材としては表面に水酸基、或いはカルボキシル基といったアルコキシシラン構造と反応し、珪素−酸素の結合を形成できる残基を有する必要がある。
【０３２３】
こうした残基を有する基板としてはガラス，鉄等の金属、が挙げられる。そのほか樹脂ではフェノール樹脂，フェノール樹脂と他の樹脂材料との共重合体、ポリビニルアルコールなどが挙げられる。なお、基材が金属の場合であって、酸化しにくい金属（銀，金，白金など）のときは硝酸，王水等で表面を若干酸化させることでアルコキシシラン構造と反応しやすくさせると有用である。
【０３２４】
一方、珪素−酸素を形成できる残基の無い基材を用いる場合は、シリカゾル、或いはチタニアゾルを塗布後、熱硬化して酸化ケイ素或いは酸化チタンの膜を形成しておくことで、基材表面に水酸基を持たせることが可能になる。また、酸素プラズマを照射する、又はオゾン雰囲気に放置することで表面を酸化させ、空気中の水分と反応させて水酸基を作り出すことも有用である。更に、紫外光を基材に照射し、空気中の酸素をオゾンに変化させ、基板表面に作用させて基材表面に水酸基を作り出すことも可能である（オゾン雰囲気放置とほぼ同様の原理である。）。
【０３２５】
なお、撥液膜と基材とが結合するという機能に着目する限り、基材の形状において特に限定はない。基材の形状としては、板状のものや曲面をもったもの、凹凸が形成されたものでも可能である。但し、塗布する溶液の分散性を考慮すると、基材としては板状のものがより好ましい。
（ｂ）含フッ素化合物の基板への固定
まず上述の含フッ素化合物を溶媒に溶かして希釈した後基材に塗布する。溶媒としては、フッ素系の溶媒が好ましい。フッ素系の溶媒としては、例えば、３Ｍ社製のＦＣ−７２，ＰＦ−５０６０，ＰＦ−５０８０，ＨＦＥ−７１００，ＨＦＥ−７２００，デュポン社製バートレルＸＦ等が挙げられる。塗布の方法はスピンコート、塗布方法はスピンコート、ディップコート，フローコート，スプレーコート等、特に制限は無いが、基材表面にごみが付着した状態で塗布すると膜の均一性を損ねる虞があるため、可能であればクリーンルームで塗布することが望ましい。
【０３２６】
なお、含フッ素化合物を塗布する際、バルクとして直接塗布することも可能ではある。しかし膜が厚くなる、膜の物理的強度が低くなる、という点に留意する必要がある。なお膜の物理的強度が低くなるのは、通常含フッ素化合物は単分子膜を形成して基材と結合するが、バルク状態で塗布するとその基材との結合に形成に関与しない含フッ素化合物が多量に存在し、結果的に膜の強度が低くなってしまうためである。
【０３２７】
含フッ素化合物を塗布した後、この塗膜を加熱することによって上記の含フッ素化合物を基材に結合させる。なお加熱は恒温漕，ホットプレート等で行う。また加熱温度はアルコキシシラン構造から結合によって生じるアルコールの沸点と同じ又はそれより若干高め（最大でも沸点より２０℃程度高め）で１０〜２０分程度行うのが好ましい。但し、常温でも徐々に反応は進行するので、基材の耐熱温度が低い場合は、耐熱温度以下で加熱することで対応可能である。
（ｃ）機能性化合物との結合
上述の含フッ素化合物はＸ−で示される機能性化合物との結合部位を有している。そしてこの部分と色素等の機能性化合物とを結合させることで容易に撥液性を変えることが可能になる。
【０３２８】
なお、機能性化合物と含フッ素化合物との結合は、含フッ素化合物を基材へ結合させた後であっても前であっても可能ではあるが、含フッ素化合物を基板へ結合させた後に行った方が良い。これは、一般的にいってエポキシ基，クロル基，アミノ基等よりもアルコキシ基の方が反応性が高いため、基材への結合前に機能性化合物を結合させようとすると、アルコキシ基が加水分解等により変性してしまう恐れがあるからである。なお図２（ａ）乃至（ｃ）にこの工程を模式的に示す。
【０３２９】
また含フッ素化合物と基材の結合構造（珪素−酸素の結合）は強塩基に接触すると切断してしまうおそれがある。そのため、機能性化合物との結合時は強塩基を用いる反応若しくは強塩基が生成する反応は避けた方が良い、または強塩基をトラップする化合物を反応系中に添加する若しくは強塩基を用いる際は比較的低温下で用いる等の対策を考慮する必要がある。
〔Ｃ〕機能性化合物と結合した含フッ素化合物を有する撥液膜の用途
上述の含フッ素化合物によって形成される撥液膜は種々の機能性化合物を結合できるために、結合した機能性化合物の機能発現によって撥液性の制御が可能である。例えば含フッ素化合物にアミノ基を有する場合はアミノ基自身が接触する液体のｐＨによってアンモニウム塩構造に変化することで機能性化合物と同様、撥液性を制御可能になる。以下に液性による制御、光による制御の例を示すが、これ以外にも酵素やシクロデキストリン等のホスト化合物を結合させることで、種々のゲスト化合物に応じて撥液性を変化させることが可能である。
（ａ）液性による制御例（ｐＨセンサとしての応用）
炭素電極等に含フッ素化合物のうちアミノ基を有する化合物を作用させ、アミノ基を有する撥液膜を形成した。この電極を種々のｐＨの水溶液に浸し、それぞれ水洗後接触角を測定したところ、ｐＨの低い水溶液に浸したものほど接触角が小さくなった。特に、より低ｐＨの水溶液に浸漬した方が接触角の低下が著しかった。これはアミノ基が低ｐＨ水溶液に浸漬されることでアンモニウム塩構造に変化し、濡れ性が高まり、結果として撥液性が低下したものと考えられる。そのため水溶液がより低ｐＨになるほどアンモニウム塩に変化するアミノ基が多くなるため接触角の低下が著しくなったものと考えられる。この特性を生かすことでｐＨセンサへの応用が考えられる。
（ｂ）光による制御例（配線基板，半導体装置，表示デバイス，カラーフィルター等としての応用）
基板に撥液膜を形成し、光によってその撥液膜の一部における撥液性の制御（低下）を行い、その低下した部分にのみ導電性金属の含有液、例えば導電性金属微粒子の懸濁液、或いはメッキ液等の金属部材の溶液を付着させ、加熱して懸濁液の分散媒を揮発、及び金属微粒子を溶着させると配線基板を作製することができる。なお「導電性金属の含有液」の代わりに「絶縁層，半導体層，発光層等を形成する液」を用いることで表示デバイスを作製することができる。また、「導電性金属の含有液」の代わりに「Ｒ，Ｇ，Ｂを形成する液」、例えば樹脂と顔料又は染料色素を溶解又は懸濁した液（色素が高分子の場合は樹脂は不要の場合もある）を用いることでカラーフィルター基板を作製することができる。
【０３３０】
なお、光によって撥液性を低下させる原理・方法は以下である。下記の[ｉ］〜［iii］を経て行われる。
［ｉ］撥液膜には機能性化合物として照射する光を吸収する色素を結合させる。
［ii］光を照射すると撥液膜に結合している色素は光を吸収し、その光エネルギーを熱エネルギーに変換する。即ち、光を吸収して熱を発生させる。
［iii］発生した熱によって撥液膜を形成する含フッ素化合物が熱分解する。つまり撥液膜の撥液性を発揮している撥液性部位も分解し、結果として撥液性も低下する。
【０３３１】
なお、光照射の際、照射する光の強度を十分確保できない場合は、照射前に撥液膜を形成した部材を加熱しておくことが有効である。撥液膜の熱分解温度の近くまで撥液膜を加熱しておけば、容易に分解温度に達するようにすることができるため、与える熱エネルギーを小さくさせることができるためである。これにより光強度の小さな光を照射しても、撥液膜の熱分解を起こすことが可能となり、結果として光強度の小さな光で撥液性を低下させることが可能になる。
（ｃ）各種用途製品の作成方法
［ｉ］基板、及びその表面の親水化
撥液膜形成する前にあらかじめ基板表面を親水性にしておくことで、光照射後の濡れ性（親液性）が向上する。つまりこの処理を行うことで導電性金属微粒子の懸濁液の付着が容易になり、かつ形成される配線の基板への密着性が向上するため好ましい。
【０３３２】
基板としてはガラス，石英，シリコン，樹脂、或いはガラス粒子を含んだ樹脂等、種々の材料が考えられる。
【０３３３】
基板がガラス，石英，シリコンの場合、酸素プラズマで処理したり、塩基性の溶液に浸漬する等の方法により親水性を向上させることが可能である。酸素プラズマの場合、酸素分圧１Torr，高周波電源の出力３００Ｗ，処理時間３分間で水との接触角を１０°以下とすることができる。また、紫外線を照射することにより基板近傍の酸素をオゾンに変え、そのオゾンによって基板表面を親水性に変えることも可能である。オゾン発生装置を用いて基板をオゾン雰囲気に曝すことも親水性を向上させる手段として有効である。またその他、塩基性の溶液である１重量％の水酸化ナトリウムの水溶液を用いて、５分間浸漬すれば、水との接触角を皆２０°以下とすることもできる。
【０３３４】
基板が樹脂の場合、酸素プラズマで処理したり、酸・塩基性の溶液に浸漬する等の方法により親水性を向上させることが可能である。酸素プラズマを用いる場合であって、基板が例えばポリスチレン，アクリル樹脂，スチレン／アクリル樹脂，ポリエステル樹脂，アセタール樹脂，ポリカーボネート，ポリエーテルスルホン，ポリサルホン，ポリエーテルサルホン等であるときは、酸素分圧１Torr，高周波電源の出力１００Ｗ，処理時間１分間の条件で水との接触角を２０°以下とすることができる。また、基板がガラス，石英，シリコンの場合と同様、紫外線を照射することにより基板近傍の酸素をオゾンに変え、そのオゾンによって基板表面を親水性に変えることも可能である。オゾン発生装置を用いて基板をオゾン雰囲気に曝すことも親水性を向上させる手段として有効である。またその他、塩基性の溶液へ浸漬することは、アクリル樹脂，スチレン／アクリル樹脂，ポリエステル樹脂，アセタール樹脂，ポリカーボネート等のように分子内にエステル結合を有する材料を基板として用いるときに特に有効である。これは表面、及びその近傍にあるエステル結合を切断することで親水性の高いカルボン酸塩残基、及び・或いは水酸基を生成することができ、結果として表面の親水性を高めることができるためである。基板がポリイミドやポリアミド等のアミノ基とカルボキシル基の縮合により重合する樹脂の場合は、塩酸等の酸に浸漬することで重合時に反応せず残ったアミノ基を親水性の高いアンモニウム塩構造にしたり、水酸化ナトリウム水溶液に浸漬することで重合時に反応せず残ったカルボキシル基を親水性の高いカルボン酸塩にさせ、結果として表面の親水性を高めることができる。なお、酸・塩基性の溶液への浸漬は溶液の温度が高いほど、また濃度が高い親水化が敏速に進行する傾向がある。しかし高温・高濃度化は基材へのダメージを与えやすいので注意が必要である。
【０３３５】
その他、基材が金属，ガラス，樹脂のいずれであっても処理可能な親水化方法としては親水性を発揮させる塗料を塗布し、親水膜として形成させる方法がある。これら材料は一般に＜α＞〜＜ε＞に示すものが挙げられるがこれ以外も特に限定は受けない。
＜α＞水溶性高分子材料の溶液
分子内に水酸基，アミノ基，カルボキシル基，塩構造の残基等親水性の残基を有しているものが該当し、具体的にはポリエチレングリコール，ポリビニルアルコール，ポリアクリル酸，ポリアクリル酸塩，ポリアリルアミン，ポリアリルアミンの塩酸塩，デンプン等が挙げられる。特にポリエチレングリコールは接触角を低下させることができる。また、ポリエチレングリコールはテトラヒドロフラン等の有機溶媒に溶解するため、これを水溶液とした場合に比べて溶液の表面張力を小さくすることができる。そのため、有機溶媒にとかしたポリエチレングリコールは撥液性の高いアルミ等の表面への塗布に適している。なお、用いる高分子の分子量は大きいほど光散乱の少ない平滑な親水膜を形成することができるため、より有用である。
【０３３６】
これらの水溶液、あるいは有機溶媒の溶液を調製し基板に塗料し、乾燥させることで親水塗膜を形成することができる。
【０３３７】
また、処理する表面の撥液性が高い場合は塗料が弾かれてしまうおそれがあるため平坦な膜を形成できない場合がある。これは溶媒が水の場合は用いる高分子の溶液の表面張力が大きくなるためである。そこでこれら塗料を塗布する前に予め酸素プラズマ処理をしておくと、平坦な塗膜が形成しやすく親水膜形成に有効である。
＜β＞親水性粒子を含んだ塗料
親水性アルミナ粒子や親水性シリカ粒子を含んだ分散液とアルコキシシランの溶液を混ぜたものを塗料として用いる場合が該当する。この塗料を用いる場合、基板塗布後に加熱をおこなうことで親水膜を作製することができる。この塗料で主に親水性を発揮するのは親水性アルミナ粒子や親水性シリカ粒子であり、アルコキシシランは主にこれら粒子の保持体として機能する。そのため親水性を高めるには親水性アルミナ粒子や親水性シリカ粒子の割合を大きくすることで対処することができる。また一方アルコキシシランの割合を大きくすることで膜の物理的強度を向上させることができる。アルコキシシランはある程度分子間で架橋していた方が、塗布後の加熱で揮発する割合が減るので好ましい。なお、アルコキシシランには分子間の重合を促進させるために塩酸等を加えることがある一方、親水性シリカの場合は分散を良好にするため、その分散液は塩基性とすることがある。よって、両者を混ぜた場合、親水性シリカが凝集することがあるので混合した場合の液性と親水性シリカの分散の状況には注意する必要がある。なおアルミナの場合は分散液は主に酸性であるため混合の際のトラブルが少なく有用である。アルコキシシランとしてはメチルトリメトキシシラン，エチルトリメトキシシラン，ブチルトリメトキシシラン，メチルトリエトキシシラン，エチルトリエトキシシラン，ブチルトリエトキシシラン，テトラメトキシシラン，テトラエトキシシラン等が挙げられる。なお液性や溶媒が合えばアルコキシシランの代わりにアルコキシチタンを用いても良く、テトラ−ｉ−プロピルチタネート，テトラ−ｎ−ブチルチタネート，テトラステアリルチタネート，トリエタノールアミンチタネート，チタニウムアセチルアセトネート，チタニウムエチルアセトアセテート，チタニウムラクテート，テトラオクチレングリコールチタネート等が採用可能である。またこれらの化合物が数分子重合したものも用いることが可能である。
＜γ＞水溶性高分子とその架橋剤を含んだ塗料
＜α＞に挙げたような水溶性高分子に架橋剤として＜β＞に挙げたアルコキシシランやアルコキシチタンを混ぜることによって親水表面を形成する塗料とすることも可能である。この場合、溶媒は水であっても良いが、セル基材の撥液性が高い場合は塗料を弾いてしまうため、メタノールやエタノール等のアルコール系溶媒が好適である。
＜ε＞アルコキシシラン溶液とアルカリ溶液の併用
＜β＞に挙げたアルコキシシランの溶液を基材に塗布後、１２０〜１８０℃程度で数分間加熱すると基材表面に酸化ケイ素の被膜を形成することができる。そしてアルカリ性の溶液に浸漬し、水洗することで表面の親水性を高めた親水膜が形成できる。なおアルカリ性の溶液は水酸化ナトリウム，水酸化カリウム等の水酸化物の水溶液、あるいはアルコール溶液，含水アルコール溶液を用いることが可能である。濃度は高いほど浸漬時間を短くでき有用であるが、用いる水酸化物の種類によって異なる。水酸化ナトリウムを用いた場合、溶液濃度１重量％では１〜５分間の浸漬時間、５重量％では１０〜３０秒間程度の浸漬時間が好適となる。またアルコキシシランの溶液に用いる溶媒としてケトン系のもの
（アセトンやメチルエチルケトン等）は、アルコキシシランが二酸化ケイ素に変化しやすいので、アルコール系，エステル系、あるいはエーテル系の溶媒が好適である。特にアルコール系は基材が樹脂の場合、樹脂を溶解し難いので特に好適である。
［ii］光源
撥液性を低下させる部分に光照射するのに用いる光源は撥液膜に結合する色素の吸収波長の光を発している必要がある。それがランプであってもレーザーであっても特に問題は無い。ただ望ましくは照射された光がなるべく高効率で吸収され、熱に変換し、撥液層を形成する部材に熱を与えられれば良い。
【０３３８】
撥液膜に結合する色素の吸収スペクトルが近紫外〜近赤外あたりまで広くブロードにある場合は、特定の波長の光を照射するレーザーや水銀ランプよりもキセノンランプのように広い波長の光を発する光源の方が望ましく、それとは逆に吸収スペクトルが狭い場合は、その吸収波長の光を発するレーザーが望ましい。
【０３３９】
なお、色素の吸収スペクトルが近紫外の場合はレーザーと同様に特定の波長の光を発する水銀ランプも有効である。具体的な水銀ランプとしては２５４ｎｍ，３６５ｎｍ(Ｉ線)、そして可視領域の４３５ｎｍ（Ｇ線）の光を発することができる。また低圧水銀ランプの場合は１８５ｎｍの光も発することができる。なお、この波長の光は酸素等に吸収されてオゾンを生じ、このオゾンにより撥液膜の撥液性部位を分解することによる撥液性の低下をも招くが、発生するオゾンは気体であり、基板の表面及びその近傍に拡散するおそれがあり、高精度の配線パターン等の微細化が難しい。これに対し上述の機能性化合物を有する含フッ素化合物の場合は光吸収部位として色素（目視で色として確認できる可視領域に吸収を持つ光吸収部位）が光エネルギーを熱エネルギーに変換して撥液性部位を分解する、即ち分解する分子自身にのみ熱を与えて熱分解を行うため配線パターン等の微細化が可能になるわけである。そのためオゾンを生じる波長の紫外光を用いることでより微細化の効果が顕著となる。
【０３４０】
レーザーの場合はアルゴンレーザーの４１５ｎｍ，４８８ｎｍ，５１５ｎｍ。ＹＡＧレーザーの２倍波の５３２ｎｍ，３倍波の３５５ｎｍ，４倍波の２６６ｎｍ。窒素レーザーの３３７ｎｍ。ヘリウム／ネオンレーザーの６３３ｎｍ。エキシマレーザー（ＸｅＣｌ）の３０８ｎｍ。半導体レーザーの６７０ｎｍ，７８０ｎｍ，８３０ｎｍ，ＹＡＧレーザーの１０６４ｎｍ等が挙げられる。またレーザー発振用色素を用いることによって広範囲の波長の光を発振可能となる。そのため色素の選択範囲が広がる。例えばレーザー発振用色素としてクマリン系の色素である７−（エチルアミノ）−４，６−ジメチル−２Ｈ−１−ベンゾピラン−２−オンを用いることで４３０〜４９０ｎｍの光を発振可能である。それより長波長を発振させる場合はクマリン系の色素である２，３，６，７−テトラハイドロ−１１−オキソ−１Ｈ，５Ｈ，１１Ｈ−［１］ベンゾピラノ［６，７，８−ｉｊ］キノリジン−１０−カルボン酸エチルエステルを用いることで４８４〜５４４ｎｍの光を発振可能である。それより長波長を発振させる場合はローダミン系の色素である９−［２−（エトキシカルボニル）フェニル］−３，６−ビス（エチルアミノ）−２，７−ジメチルアンスリウムクロライドを用いることで５５０〜６３３ｎｍの光を発振可能である。それより長波長を発振させる場合は２−［４−｛４−（ジメチルアミノ）フェニル｝−１，３−ブタジエニル］−１−エチルピリジニウムパークロレートを用いることで６４５〜８０８
ｎｍの光を発振可能である。それより長波長を発振させる場合は５−クロロ−２−［２−［３−｛２−（５−クロロ−３−エチル−２（３Ｈ）−ベンゾチアゾリリデン）エチリデン｝−２−ジフェニルアミノ−１−シクロペンテン−１−リル］エテニル］−３−エチル−ベンゾチアゾリウムパークロレートを用いることで８０５〜１０３０ｎｍの光を発振可能である。それより長波長を発振させる場合は３−エチル−２−［［３−［３−［３−
｛（３−エチルナフソ［２，１−ｄ］チアゾール−２（３Ｈ）−イリデン）メチル｝−５，５−ジメチル−２−シクロヘキセン−１−イリデン］−１−プロペニル］−５，５−ジメチル−２−シクロヘキセン−１−イリデン］メチル］ナフソ［２，１−ｄ］チアゾリウムパークロレートを用いることで１０７６〜１２００ｎｍの光を発振可能である。
［iii］導電性金属の含有液
導電性金属の含有液としては導電性金属微粒子の懸濁液，金属部材を溶解した液等が挙げられる。
【０３４１】
金属微粒子を分散した液としては金，銀，白金を分散した液が挙げられる。これらは凝集して大きな粒子にならないよう、分散剤，分散安定剤を用いることが極めて有用である。１次粒子としては数〜数十ｎｍの大きさであることが望ましい。銅は空気中の酸素によって腐食しやすいので分散液中に酸化防止剤や還元剤を添加することが望ましい。
【０３４２】
金属を溶解した液としてはメッキ液が挙げられ、例えば無電解銅メッキ用の銅含有液がある。この場合、あらかじめ塩化パラジウムの液を親水パターニングを行う部分に付着させた後に銅含有液を付着させ、銅の配線の基板に対する密着性を向上させることができる。なお銅含有液を付着させる前に金の含有液を付着させる操作を行うことで密着性をさらに向上させることができる。
［iv］表示デバイス等作製への適用方法
前述したように表示デバイス作製に関しては、配線基板作製の際に用いられる「導電性金属の含有液」の代わりに「絶縁層，半導体層，発光層等を形成する液」や「Ｒ，Ｇ，Ｂを形成する液、即ち樹脂と色素を溶解または懸濁した液体」を用いることで作製可能である。作製の詳細に関しては実施例で示す。
〔実施例〕
以下、実施例により更に具体的に説明するが、本発明の範囲はこれらの実施例に限定されるものではない。
【実施例１】
【０３４３】
本実施例では撥液膜の作製方法について記述する。
【０３４４】
１重量部の化合物１を１９９重量部の３Ｍ社製ＰＦ−５０８０に溶解し、化合物１の
０.５重量％ＰＦ−５０８０溶液を調製した。
【０３４５】
厚さ１mmのガラス製基板を化合物１の０.５ 重量％ＰＦ−５０８０溶液に１０分間浸漬後、１２０℃で１０分間加熱した。その後基板をＰＦ−５０８０で洗浄し、基板に化学結合していない化合物１を除去した。こうしてガラス基板表面に化合物１からなる撥液膜を形成した。この膜の水に対する接触角は１１２°、エチレングリコールに対する接触角は９１°、シクロヘキサノンに対する接触角は６３°であった。なお撥液膜を形成する前、ガラス基板の水に対する接触角は３０°、エチレングリコールに対する接触角は１０°未満、シクロヘキサノンに対する接触角も１０°未満であった。この結果より化合物１を用いて形成される膜は撥液膜として機能することが示された。なお、これら液体の表面張力を測定したところ、水は７２ｍＮ／ｍ、エチレングリコールは４８ｍＮ／ｍ、シクロヘキサノンは３５ｍＮ／ｍであった。また本明細書の実施例において接触角、及び表面張力は測定室の温度が２０〜２５℃の範囲内で測定した。
【０３４６】
化合物１の代わりに化合物２〜２２を用いてガラス基板に上記と同様の処理を行って撥液膜を形成した。各種液体に対する接触角を表１に示す。
【０３４７】
【表１】
2005200304.tif 000170
【０３４８】
いずれの化合物を用いた場合でも未処理のガラス基板に比べて各種液体に対する接触角が著しく大きかった。この結果より化合物１〜２２を用いて形成される膜は撥液膜として機能することが示された。
【実施例２】
【０３４９】
本実施例は、光吸収部位である色素骨格を有する機能性化合物が結合した含フッ素化合物の撥液膜の作製方法について記述する。以下、〔Ａ〕光吸収部位として下記の色素を溶解した液の調製，〔Ｂ〕実施例１と同様の方法で作製した撥液膜形成基板（同じ種類のものを数枚ずつ準備）の色素液への浸漬（場合によっては加熱を伴う）、によって達せられる。そして〔Ｃ〕作製された膜の水との接触角，〔Ｄ〕光照射方法，〔Ｅ〕光照射による接触角の変化状況、についても記述する。
〔Ａ〕色素液の調製
（ａ）色素液α
色素として１０重量部の銅フタロシアニンテトラスルホン酸ナトリウムを９９０重量部の水に溶解し、これに触媒として１重量部のテトラメチルアンモニウムブロミドを加えた。こうして調製した液を色素液αとした。
（ｂ）色素液β
色素として１０重量部の１−メチルアミノアントラキノンを９９０重量部の１−メチル−２−ピロリドンに溶解し、これに触媒として１重量部のテトラメチルアンモニウムブロミドを加えた。こうして調製した液を色素液βとした。
（ｃ）色素液γ
色素として１０重量部の２−アミノアントラキノンを９９０重量部の１−メチル−２−ピロリドンに溶解し、これに触媒として１重量部のテトラメチルアンモニウムブロミドを加えた。こうして調製した液を色素液γとした。
〔Ｂ〕光吸収部位の結合（色素液処理）
色素液を用いて光吸収部位を導入した。用いた色素液はα，β，γの３種類である。また下記操作により全部で５２種類の撥液膜を作製した。内訳は色素液αで処理した基板が１６種類、色素液βで処理した基板が１８種類、色素液γで処理した基板が１８種類である。
（ａ）色素液αを用いた場合
実施例１で作製した撥液膜形成基板のうち化合物１〜１６及び１９を用いたものを色素液αに入れた。次に色素液αを１００℃まで加熱しそのまま１時間その温度を維持した。その後加熱をやめ、色素液が常温まで冷えた後、基板を取り出し、超音波洗浄器で水を取り替えながら約５分間洗浄を５回行い、水でリンスし乾燥することで銅フタロシアニンテトラスルホン酸ナトリウムを撥液膜に固定した。基板の紫外可視吸収スペクトルを測定したところ、可視領域の６８６ｎｍに吸収極大が観測された。
【０３５０】
なお、基板に色素が結合しているか否かの確認はＴＯＦ−ＳＩＭＳで銅フタロシアニンテトラスルホン酸ナトリウム中の銅原子のイオンピーク６３、及び６５を観測することで確認した。
（ｂ）色素液βを用いた場合
実施例１で作製した撥液膜形成基板のうち化合物１〜１３、及び１７，１８を用いたものを色素液βに入れた。次に色素液βを１００℃まで加熱しそのまま１時間その温度を維持した。その後加熱をやめ、色素液が常温まで冷えた後、基板を取り出し、超音波洗浄器で１−メチル−２−ピロリドンを取り替えながら約５分間洗浄を５回行い、１−メチル−２−ピロリドンでリンスし乾燥することで１−メチルアミノアントラキノンを撥液膜に固定した。基板の紫外可視吸収スペクトルを測定したところ、可視領域の５０２ｎｍに吸収極大が観測された。
【０３５１】
なお、基板に色素が結合しているか否かの確認はＴＯＦ−ＳＩＭＳで１−メチルアミノアントラキノン骨格由来の分子イオンピーク２３６を観測することで確認した。
（ｃ）色素液γを用いた場合
実施例１で作製した撥液膜形成基板のうち化合物１〜１３、及び１７，１８を用いたものを色素液γに入れた。次に色素液γを１００℃まで加熱しそのまま１時間その温度を維持した。その後加熱をやめ、色素液が常温まで冷えた後、基板を取り出し、超音波洗浄器で１−メチル−２−ピロリドンを取り替えながら約５分間洗浄を５回行い、１−メチル−２−ピロリドンでリンスし乾燥することで２−アミノアントラキノンを撥液膜に固定した。基板の紫外可視吸収スペクトルを測定したところ、可視領域の４３４ｎｍに吸収極大が観測された。
【０３５２】
なお、基板に色素が結合しているか否かの確認はＴＯＦ−ＳＩＭＳで２−アミノアントラキノン骨格由来の分子イオンピーク２２２を観測することで確認した。
【０３５３】
以上より、色素骨格を有する光吸収部位が結合した撥液膜が形成されたことを確認した。
〔Ｃ〕作製された膜の水との接触角
表２に各色素液で処理した基板の水との接触角を示す。
【０３５４】
【表２】
2005200304.tif 000171
【０３５５】
表２に示す接触角は表１の光照射前の部分の値である。表１にある色素液処理前の基板の水との接触角と比べ、概ね２０〜３０°前後低下した。光吸収部位を導入したということは、撥液膜中の撥液性を示すパーフルオロアルキル鎖，フルオロアルキル鎖，パーフルオロポリエーテル鎖以外の構造部位の割合が増えたということである。つまり撥液性を示す構造部位の割合が減ったことで撥液性が低下したと推定される。
〔Ｄ〕光照射方法
下記レーザーで基板に光照射した。なお接触角が測定可能なように光照射の際は５×５mmの正方形の照射部分を形成するよう行った。
（ａ）色素液αを用いた基板の場合
出力３ｍＷ，発振波長６３３ｎｍのヘリウム／ネオンレーザーを用い、レーザースポット径２μｍ，スキャン速度１０mm／秒で基板表面に光を照射した。
（ｂ）色素液β、或いはγを用いた基板の場合
出力３ｍＷ，発振波長４８８ｎｍのアルゴンレーザーを用い、レーザースポット径２
μｍ，スキャン速度１０mm／秒で基板表面に光を照射した。
〔Ｅ〕光照射による接触角の変化状況
上記の条件で基板に光照射した。照射後の水との接触角を表２に併記する。いずれの基板でも光照射により接触角の低下が見られた。
【０３５６】
以上より色素骨格を有する光吸収部位が結合した撥液膜は光照射されると撥液性が低下することが示された。
【０３５７】
なお光照射により接触角が低下する理由は、照射した光が撥液膜の光吸収部位に吸収され、光エネルギーが熱エネルギーに変わり、撥液膜がこの熱で変性・分解を起こし、結果として変性部分（即ち光照射部分）の撥液性が低下するものと考えられる。
【実施例３】
【０３５８】
実施例１、及び２の〔Ａ〕〜〔Ｃ〕と同様の方法で光吸収部位を有する撥液膜を形成した基板５２種類を作製した。これに更に下記〔Ａ〕光照射、〔Ｂ〕金属配線形成、を行い配線形成の可否を確認する。
〔Ａ〕光照射方法
この基板に下記の方法で光照射する。なお光照射部分が幅２０μｍで長さ５０mmになるよう光を照射した。
（ａ）色素液αを用いた基板の場合
出力３ｍＷ，発振波長６３３ｎｍのヘリウム／ネオンレーザーを用い、レーザースポット径２μｍ，スキャン速度１０mm／秒で基板表面の配線形成予定部分に光を照射した。
（ｂ）色素液β、或いはγを用いた基板の場合
出力３ｍＷ，発振波長４８８ｎｍのアルゴンレーザーを用い、レーザースポット径２
μｍ，スキャン速度１０mm／秒で基板表面の配線形成予定部分に光を照射した。
〔Ｂ〕銀微粒子の分散液吐出（金属配線形成）
キャノン社製インクジェットプリンタＰＩＸＵＳ９５０Ｉに銀微粒子の分散液を充填した森村ケミカル社製インクジェットカートリッジ（ＩＪＡＧ−４詰め替えカートリッジ）を装着した。次に光照射した基板の光照射部分かその近傍を狙って銀微粒子の分散液を滴下した。基板を１５０℃で１０分間、引き続き３００℃で６０分間加熱した。こうして
５２種類全ての基板上の光照射部分に幅２０μｍで長さ５０mmの銀の配線が形成された。
【０３５９】
形成された配線の端と端にテスターの検知針を接触させると、電気の導通が確認された。また、配線の形成されていない場所の絶縁性も確認された。
【０３６０】
５２種類全ての基板上の配線が形成されていない部分の表面の赤外吸収スペクトルを測定したところ、それぞれの化合物由来のＣ−Ｆ伸縮振動（１２００cm-1近傍）が観測された。またＴＯＦ−ＳＩＭＳから実施例２の〔Ｂ〕で観測された値と同じ分子イオンピーク（光吸収部位由来）が観測された。このことから撥液膜が基板の非配線部分上にあることが示された。
【比較例１】
【０３６１】
撥液膜を形成しないガラス基板に実施例３と同様に光照射、及び銀微粒子の分散液吐出の操作を行った。その結果、分散液は基板上に広がったため、配線が５０〜２００μｍの幅になってしまった。
【０３６２】
実施例１、及び２の〔Ａ〕〜〔Ｃ〕と同様の方法で光吸収部位を有する撥液膜を形成した基板５２種類を作製した。これら基板に光照射せず実施例３の〔Ｂ〕と同様の金属配線形成の操作を行った。その結果、銀微粒子の分散液が弾かれ基板に島状に散乱してしまい、配線が形成できなかった。
【０３６３】
実施例３、及び本比較例の結果より本発明の撥液膜を用いることで光照射による撥液性低下部分を形成し、そこに金属微粒子からなる配線を形成できることが明らかになった。
【実施例４】
【０３６４】
上記の含フッ素化合物を用いた撥水膜の技術を用いて表示素子用のＴＦＴの作製を試みた。図５にその作製の工程の模式図を示す。
〔Ａ〕光吸収部位を持つ撥液膜（層）形成工程
１重量部の化合物１を１９９重量部の３Ｍ社製ＰＦ−５０８０に溶解し、化合物１の
０.５ 重量％ＰＦ−５０８０溶液を調製した。大きさ１００×１００mm、厚さ１mmのガラス製基板８に化合物１の０.５ 重量％ＰＦ−５０８０溶液に１０分間浸漬後、１２０℃で１０分間加熱した。その後基板をＰＦ−５０８０でリンスし、化合物１からなる撥液膜を形成した。次にこの基板を実施例２で調製した色素液αに入れた。次に色素液αを１００℃まで加熱しそのまま１時間その温度を維持する。加熱をやめ、色素液が常温まで冷えた後、基板を取り出し、超音波洗浄器で水を取り替えながら約５分間洗浄を５回行った後、水でリンスし乾燥することで光吸収部位を持つ撥液層９を形成した。
〔Ｂ〕光照射工程
出力３ｍＷ，発振波長６３３ｎｍのヘリウム／ネオンレーザーを用い、レーザースポット径２μｍ，スキャン速度１０mm／秒で基板表面のゲート電極形成予定部分に６３３ｎｍの光を照射した。
【０３６５】
なお図５では光照射部分は撥液層がなくなっているように描かれているが、実際には撥液層が変性したもの(一種の含フッ素化合物からなる層)が残っている。ＴＯＦ−ＳＩＭＳで撥液層が変性した表面を分析するとフッ素の分子イオンピークが観測された。このことから光照射を受けた部分は撥液性の低下は認められるものの、含フッ素化合物からなる層としては存在することが確かめられた。
〔Ｃ〕ゲート電極形成工程
キャノン社製インクジェットプリンタＰＩＸＵＳ９５０Ｉに銀微粒子の分散液を充填した森村ケミカル社製インクジェットカートリッジ（ＩＪＡＧ−４詰め替えカートリッジ）を装着した。次に光照射した基板の光照射部分かその近傍を狙って銀微粒子の分散液を滴下した。基板を１５０℃で１０分間、引き続き３００℃で６０分間加熱した。こうして銀のゲート電極１１が形成された。
〔Ｄ〕全面光照射工程
２０００Ｗのキセノンランプを用いて基板全面に１０分間光照射した。照射光１２にはフィルターを特に介さなかった。この光照射により先ほど光照射を受けていなかった撥液膜も光照射を受け、撥液膜が熱変性することで表面の撥液性が失われた。
【０３６６】
なお図５では光照射面の光吸収部位を持つ撥液層がなくなっているように描かれているが、実際には光吸収部位を持つ撥液層が変性したもの(一種の含フッ素化合物からなる層)が残っていた。
〔Ｅ〕絶縁層形成
銀の配線が形成された上にポリ（ビニルフェノール）の１％メチルエチルケトン溶液をスピンコート法（回転数２００rpm ，回転時間：６０秒間）で塗布後、１００℃で１０分間乾燥しメチルエチルケトンを揮発させる。ポリ（ビニルフェノール）の化学構造は以下の通りである。
【０３６７】
【化７７】
2005200304.tif 000172
【０３６８】
こうしてポリ（ビニルフェノール）からなる絶縁層１３が形成された。
〔Ｆ〕光吸収部位を持つ撥液層形成工程
絶縁層を形成した基板を化合物１の０.５ 重量％ＰＦ−５０８０溶液に１０分間浸漬後、１２０℃で１０分間加熱する。その後基板をＰＦ−５０８０でリンスし、絶縁層の上に化合物１からなる撥液膜を形成する。次にこの基板を実施例２で調製した色素液αに入れる。次に色素液αを１００℃まで加熱しそのまま１時間その温度を維持する。加熱をやめ、色素液が常温まで冷えた後、基板を取り出し、超音波洗浄器で水を取り替えながら約５分間洗浄を５回行った後、水でリンスし乾燥することで光吸収部位を持つ撥液層１４が形成された。
〔Ｇ〕光照射工程
出力３ｍＷ，発振波長６３３ｎｍのヘリウム／ネオンレーザーを用い、レーザースポット径２μｍ，スキャン速度１０mm／秒で基板表面のソース電極とドレイン電極の形成予定部分に６３３ｎｍの光１５を照射した。
【０３６９】
なお図５では光照射部分は光吸収部位を持つ撥液層がなくなっているように描かれているが、実際には光吸収部位を持つ撥液層が変性したもの（一種の含フッ素化合物からなる層）が残っていた。
〔Ｈ〕金属電極形成工程
〔Ｃ〕のゲート電極形成工程で用いた部材，機器を用いて光照射した基板の光照射部分かその近傍を狙って銀微粒子の分散液を滴下した。基板を１５０℃で１０分間、引き続き３００℃で６０分間加熱した。こうして銀のソース電極とドレイン電極１６が形成された。
〔Ｉ〕光吸収部位を持つ撥液層形成工程
ソース電極とドレイン電極を形成した基板を化合物１の０.５ 重量％ＰＦ−５０８０溶液に１０分間浸漬後、１２０℃で１０分間加熱した。その後基板をＰＦ−５０８０でリンスし、絶縁層の上に化合物１からなる撥液膜を形成した。次にこの基板を実施例２で調製した色素液αに入れた。次に色素液αを１００℃まで加熱しそのまま１時間その温度を維持した。加熱をやめ、色素液が常温まで冷えた後、基板を取り出し、超音波洗浄器で水を取り替えながら約５分間洗浄を５回行った後、水でリンスし乾燥することで光吸収部位を持つ撥液層１７が形成された。
〔Ｊ〕光照射工程
出力３ｍＷ，発振波長６３３ｎｍのヘリウム／ネオンレーザーを用い、レーザースポット径２μｍ，スキャン速度１０mm／秒で基板表面の半導体部位形成予定部分に６３３ｎｍの光１８を照射した。
【０３７０】
なお図５では光照射部分は光吸収部位を持つ撥液層がなくなっているように描かれているが、実際には光吸収部位を持つ撥液層が変性したもの（一種の含フッ素化合物からなる層）が残っていた。
〔Ｋ〕半導体部位形成
初めにポリ−（９，９−ジオクチルフルオレン−ビスチオフェン）の１％キシレン溶液を調製した。ポリ−（９，９−ジオクチルフルオレン−ビスチオフェン）の化学構造は下記の通りであった。
【０３７１】
【化７８】
2005200304.tif 000173
【０３７２】
キャノン社製インクジェットプリンタＰＩＸＵＳ９５０Ｉ用のインクカートリッジの上面をカッターで切って開き、内部のインクを除去するとともに内部に付着したインクを洗浄によって除去した。次にこの中にポリ−（９，９−ジオクチルフルオレン−ビスチオフェン）の１％キシレン溶液を充填後、ＰＩＸＵＳ９５０Ｉに装着する。次に光照射した基板の光照射部分かその近傍を狙ってポリ−（９，９−ジオクチルフルオレン−ビスチオフェン）のキシレン溶液を滴下する。基板を１５０℃で１０分間加熱する。こうしてポリ−（９，９−ジオクチルフルオレン−ビスチオフェン）からなる半導体部位１９が形成された。
〔Ｌ〕光照射工程
出力３ｍＷ，発振波長６３３ｎｍのヘリウム／ネオンレーザーを用い、レーザースポット径２μｍ，スキャン速度１０mm／秒で基板表面の半導体部位形成部分以外に６３３ｎｍの光２０を照射した。
【０３７３】
なお図５では光照射部分は光吸収部位を持つ撥液層がなくなっているように描かれているが、実際には光吸収部位を持つ撥液層が変性したもの（一種の含フッ素化合物からなる層）が残っていた。
〔Ｍ〕絶縁層形成
半導体部位が形成された表面上にポリ（ビニルフェノール）の１％メチルエチルケトン溶液をスピンコート法（回転数２００rpm ，回転時間：６０秒間）で塗布後、１００℃で１０分間乾燥しメチルエチルケトンを揮発させた。こうしてポリ（ビニルフェノール）からなる保護層２１が形成された。
【０３７４】
以上の工程でＴＦＴを作製できた。作製したＴＦＴに配線を施しディスプレイ作成後、画像の出力試験を行ったところ、画像出力が可能であった。よって本実施例により真空工程を使わず、本発明の撥液膜を用い、且つその撥液膜の撥液性を光照射によって低下させ電極，半導体層等を形成することでＴＦＴの作製が可能であることが確かめられた。
【実施例５】
【０３７５】
化合物１の代わりに化合物１３を用い、実施例２で調製した色素液をαの代わりにβとし、光照射に用いるレーザーをヘリウム／ネオンレーザーからアルゴンレーザーに代える以外は実施例４と同様の操作でＴＦＴを作製した。作製したＴＦＴに配線を施しディスプレイ作成後、画像の出力試験を行ったところ、画像出力が可能であった。よって本実施例により真空工程を使わず、本発明の撥液膜を用い、且つその撥液膜の撥液性を光照射によって低下させ電極，半導体層等を形成することでＴＦＴの作製が可能であることが再度確かめられた。
【実施例６】
【０３７６】
化合物１の代わりに化合物１７を用い、実施例２で調製した色素液をαの代わりにγとし、光照射に用いるレーザーをヘリウム／ネオンレーザーからアルゴンレーザーに代える以外は実施例４と同様の操作でＴＦＴを作製した。作製したＴＦＴに配線を施しディスプレイ作成後、画像の出力試験を行ったところ、画像出力が可能であった。よって本実施例により真空工程を使わず、本発明の撥液膜を用い、且つその撥液膜の撥液性を光照射によって低下させ電極、半導体層等を形成することでＴＦＴの作製が可能であることが再度確かめられた。
【実施例７】
【０３７７】
上記の含フッ素化合物を用いた撥水膜の技術を用いて有機のＥＬ基板の作製を試みた。図６にその作製の工程を模式的に表したものを示す。
〔Ａ〕光吸収部位を持つ撥液膜（層）形成工程
化合物１（１重量部）を３Ｍ社製ＰＦ−５０８０（１９９重量部）に溶解し、化合物１の０.５ 重量％ＰＦ−５０８０溶液を調製した。大きさ１００×１００mm、厚さ１mmで表面にＩＴＯ製の透明電極２２が形成されているガラス製基板２３を化合物１の０.５ 重量％ＰＦ−５０８０溶液に１０分間浸漬後、１２０℃で１０分間加熱した。その後基板を
ＰＦ−５０８０でリンスし、化合物１からなる撥液膜を形成する。次にこの基板を実施例２で調製した色素液αに入れる。次に色素液αを１００℃まで加熱しそのまま１時間その温度を維持した。加熱をやめ、色素液が常温まで冷えた後、基板を取り出し、超音波洗浄器で水を取り替えながら約５分間洗浄を５回行った後、水でリンスし乾燥することで光吸収部位を持つ撥液層２４が形成された。
〔Ｂ〕光照射工程
出力３ｍＷ，発振波長６３３ｎｍのヘリウム／ネオンレーザーを用い、レーザースポット径２μｍ，スキャン速度１０mm／秒で基板表面の絶縁層形成予定部分に６３３ｎｍの波長の光２５を照射した。
【０３７８】
なお図６では光照射部分は光吸収部位を持つ撥液層がなくなっているように描かれているが、実際には光吸収部位を持つ撥液層が変性したもの（一種の含フッ素化合物からなる層）が残っていた。
〔Ｃ〕絶縁層形成
初めにポリ（ビニルフェノール）の１％メチルエチルケトン溶液を調製する。キャノン社製インクジェットプリンタＰＩＸＵＳ９５０Ｉ用のインクカートリッジの上面をカッターで切って開き、内部のインクを除去するとともに内部に付着したインクを洗浄によって除去する。次にこの中にポリ（ビニルフェノール）の１％メチルエチルケトン溶液を充填後、ＰＩＸＵＳ９５０Ｉに装着した。次に光照射した基板の光照射部分かその近傍を狙ってポリ(ビニルフェノール)の１％メチルエチルケトン溶液を滴下した。次に基板を１００℃で１０分間加熱する。こうしてポリ（ビニルフェノール）からなる絶縁層２６が形成された。
〔Ｄ〕光吸収部位を持つ撥液層形成工程
絶縁層を形成した基板を化合物１の０.５重量％ＰＦ−５０８０溶液に１０分間浸漬後、１２０℃で１０分間加熱した。その後基板をＰＦ−５０８０でリンスし、絶縁層の上に化合物１からなる撥液膜を形成した。次にこの基板を実施例２で調製した色素液αに入れた。次に色素液αを１００℃まで加熱しそのまま１時間その温度を維持した。加熱をやめ、色素液が常温まで冷えた後、基板を取り出し、超音波洗浄器で水を取り替えながら約５分間洗浄を５回行った後、水でリンスし乾燥することで光吸収部位を持つ撥液層２７が形成された。
〔Ｅ〕光照射工程
出力３ｍＷ，発振波長６３３ｎｍのヘリウム／ネオンレーザーを用い、レーザースポット径２μｍ，スキャン速度１０mm／秒で基板表面の透明電極形成部分に６３３ｎｍの波長の光２８を照射した。
【０３７９】
なお図６では光照射部分は光吸収部位を持つ撥液層がなくなっているように描かれているが、実際には光吸収部位を持つ撥液層が変性したもの（一種の含フッ素化合物からなる層）が残っていた。
〔Ｆ〕正孔輸送層形成工程
初めに０.１重量％の銅フタロシアニンのクロロホルム分散液（銅フタロシアニンの一次粒子の大きさは平均約５０ｎｍ）を調製する。キャノン社製インクジェットプリンタ
ＰＩＸＵＳ９５０Ｉ用のインクカートリッジの上面をカッターで切って開き、内部のインクを除去するとともに内部に付着したインクを洗浄によって除去した。次にこの中に0.1重量％の銅フタロシアニンのクロロホルム分散液を充填後、ＰＩＸＵＳ９５０Ｉに装着した。次に光照射した基板の光照射部分かその近傍を狙って０.１ 重量％の銅フタロシアニンのクロロホルム分散液を滴下した。次に基板を７０℃で１５分間加熱した。銅フタロシアニンのクロロホルム分散液の付着した部分は分散媒のクロロホルムが揮発し、正孔輸送層２９が形成された。
〔Ｇ〕発光層形成工程
初めに０.１ 重量％のパラフルオレンのシクロヘキサノン溶液を調製した。キャノン社製インクジェットプリンタＰＩＸＵＳ９５０Ｉ用のインクカートリッジの上面をカッターで切って開き、内部のインクを除去するとともに内部に付着したインクを洗浄によって除去した。次にこの中に０.１ 重量％のパラフルオレンのシクロヘキサノン溶液を充填後、ＰＩＸＵＳ９５０Ｉに装着した。次に正孔輸送層を形成した基板の正孔輸送層部分かその近傍を狙って０.１ 重量％のパラフルオレンのシクロヘキサノン溶液を滴下した。次に基板を１２０℃で１５分間加熱した。パラフルオレンのシクロヘキサノン溶液の付着した部分は分散媒のシクロヘキサノンが揮発し、発光層３０が形成された。
〔Ｈ〕光照射工程
出力３ｍＷ，発振波長６３３ｎｍのヘリウム／ネオンレーザーを用い、レーザースポット径２μｍ，スキャン速度１０mm／秒で絶縁層部分に６３３ｎｍの波長の光３１を照射した。これにより絶縁層の上の撥液性が低下した。
【０３８０】
なお図６では光照射部分は光吸収部位を持つ撥液層がなくなっているように描かれているが、実際には光吸収部位を持つ撥液層が変性したもの（一種の含フッ素化合物からなる層）が残っていた。
〔Ｉ〕金属電極形成工程
絶縁層に光照射後の基板に、森村ケミカル社製インクジェット用銀インクをスピンコート法（回転数２００rpm ，回転時間：６０秒間）で塗布後、１５０℃で１０分間、引き続き３００℃で６０分間加熱した。こうして銀製の金属電極３２が形成された。
〔Ｊ〕封止層形成
金属電極が形成された上にポリ（ビニルフェノール）の１％メチルエチルケトン溶液をスピンコート法（回転数２００rpm ，回転時間：６０秒間）で塗布後、１００℃で１０分間乾燥しメチルエチルケトンを揮発させた。こうして封止層３３が形成された。
【０３８１】
以上の工程で有機のＥＬ基板を作製できた。作製した有機のＥＬ基板に配線を施し発光デバイス作成後、発光するか否か試験を行ったところ、発光することが確認された。よって本実施例により真空工程を使わず、本発明の撥液膜を用い、且つその撥液膜の撥液性を光照射によって低下させ絶縁層，正孔輸送層，発光層を形成することで有機のＥＬ基板の作製が可能であることが確かめられた。
【０３８２】
なお撥液膜を形成することで所望のパターンを得る工程は、有機発光素子の各部材を形成する工程のいずれにおいても適宜適用可能である。従って、本実施例の順番に限定されるわけではない。なおいずれの工程に用いた場合であっても、基板と封止層との間のいずれかの層上に撥液膜が存在することとなるであろう。
【実施例８】
【０３８３】
化合物１の代わりに化合物１３を用い、実施例２で調製した色素液をαの代わりにβとし、光照射に用いるレーザーをヘリウム／ネオンレーザーからアルゴンレーザーに代える以外は実施例７と同様の操作で有機のＥＬ基板を作製した。作製した有機のＥＬ基板に配線を施し発光デバイス作成後、発光するか否か試験を行ったところ、発光することが確認された。よって有機のＥＬ基板の作製が可能であることが再度確かめられた。
【実施例９】
【０３８４】
化合物１の代わりに化合物１７を用い、実施例２で調製した色素液をαの代わりにγとし、光照射に用いるレーザーをヘリウム／ネオンレーザーからアルゴンレーザーに代える以外は実施例７と同様の操作で有機のＥＬ基板を作製した。作製した有機のＥＬ基板に配線を施し発光デバイス作成後、発光するか否か試験を行ったところ、発光することが確認された。よって本発明の方法によって有機のＥＬ基板の作製が可能であることが再度確かめられた。
【実施例１０】
【０３８５】
本発明の技術を用いてディスプレイ用カラーフィルターパネルの作製を試みた。図７にその作製の工程を示す。
〔Ａ〕光吸収部位を持つ撥液層形成工程
１重量部の化合物１を１９９重量部の３Ｍ社製ＰＦ−５０８０に溶解し、化合物１の
０.５ 重量％ＰＦ−５０８０溶液を調製した。大きさ２５０×１９０mm、厚さ１mmのガラス製基板３４を化合物１の０.５ 重量％ＰＦ−５０８０溶液に１０分間浸漬後、１２０℃で１０分間加熱した。その後基板をＰＦ−５０８０でリンスし、化合物１からなる撥液膜を形成した。次にこの基板を実施例２で調製した色素液αに入れた。次に色素液αを100℃まで加熱しそのまま１時間その温度を維持した。加熱をやめ、色素液が常温まで冷えた後、基板を取り出し、超音波洗浄器で水を取り替えながら約５分間洗浄を５回行った後、水でリンスし乾燥することで光吸収部位を持つ撥液層３５が形成された。
〔Ｂ〕光照射工程
出力３ｍＷ，発振波長６３３ｎｍのヘリウム／ネオンレーザーを用い、レーザースポット径２μｍ，スキャン速度１０mm／秒で基板表面のブラックマトリクス形成予定部分に
６３３ｎｍの波長の光３６を照射した。
【０３８６】
なお図７では光照射部分は光吸収部位を持つ撥液層がなくなっているように描かれているが、実際には光吸収部位を持つ撥液層が変性したもの（一種の含フッ素化合物からなる層）が残っていた。
〔Ｃ〕ブラックマトリクス形成
１０重量部のカーボンブラック（一次粒子の平均粒径は約５０ｎｍ）、１重量部の花王製の粒子分散剤ゲラニオールＬ−９５を１０００重量部のシクロヘキサノンに加え、遊星ボールミルで攪拌してカーボンブラックを分散させた後、ポリ(ビニルフェノール)（５０重量部）とエポキシ樹脂ＥＰ１００１（５０重量部），ベンゾイミダゾール（１重量部）を加え、攪拌した。こうしてブラックマトリクス形成部材を溶解，懸濁させた液を調製した。この液を今後ブラックマトリクス形成液と記述する。キャノン社製インクジェットプリンタＰＩＸＵＳ９５０Ｉ用のインクカートリッジの上面をカッターで切って開き、内部のインクを除去するとともに内部に付着したインクを洗浄によって除去した。次にこの中にブラックマトリクス形成液を充填後、ＰＩＸＵＳ９５０Ｉに装着した。次に光照射した基板の光照射部分かその近傍を狙ってブラックマトリクス形成液を滴下した。次に基板を１２０℃で１０分間加熱した。こうしてブラックマトリクス３７が形成された。
〔Ｄ〕光吸収部位を持つ撥液層形成工程
ブラックマトリクスを形成した基板を化合物１の０.５ 重量％ＰＦ−５０８０溶液に
１０分間浸漬後、１２０℃で１０分間加熱した。その後基板をＰＦ−５０８０でリンスし、ブラックマトリクス上に化合物１からなる撥液膜を形成した。次にこの基板を実施例２で調製した色素液αに入れた。次に色素液αを１００℃まで加熱しそのまま１時間その温度を維持した。加熱をやめ、色素液が常温まで冷えた後、基板を取り出し、超音波洗浄器で水を取り替えながら約５分間洗浄を５回行った後、水でリンスし乾燥することでブラックマトリクス上に光吸収部位を持つ撥液層３８が形成された。
〔Ｅ〕光照射工程
出力３ｍＷ，発振波長６３３ｎｍのヘリウム／ネオンレーザーを用い、レーザースポット径２μｍ，スキャン速度１０mm／秒で基板表面のカラーフィルターのＲを形成する部分に６３３ｎｍの波長の光３９を照射した。
【０３８７】
なお図７では光照射部分は光吸収部位を持つ撥液層がなくなっているように描かれているが、実際には光吸収部位を持つ撥液層が変性したもの（一種の含フッ素化合物からなる層）が残っていた。
〔Ｆ〕カラーフィルターのＲ部分形成工程
１０重量部のＲ用の赤色色素Ｃ.Ｉ.ピグメントレッド１７７、１重量部の花王製の粒子分散剤ゲラニオールＬ−９５を１００重量部のエタノールに加え、遊星ボールミルで攪拌してＣ.Ｉ.ピグメントレッド１７７を分散させた後、２０重量部の６重量％のシリカゾル溶液（平均分子量２０００〜４０００。溶媒はエタノールが７０％、それ以外は水が主成分。液性はリン酸でｐＨ３前後に制御）を加えた。これを今後カラーフィルターのＲ部分形成液と記述した。キャノン社製インクジェットプリンタＰＩＸＵＳ９５０Ｉ用のインクカートリッジの上面をカッターで切って開き、内部のインクを除去するとともに内部に付着したインクを洗浄によって除去した。次にこの中にカラーフィルターのＲ部分形成液を充填後、ＰＩＸＵＳ９５０Ｉに装着した。次に光照射した基板の光照射部分かその近傍を狙ってカラーフィルターのＲ部分形成液を滴下した。次に基板を１２０℃で１０分間加熱した。こうしてカラーフィルターのＲ部分４０が形成された。
〔Ｇ〕光吸収部位を持つ撥液層形成工程
カラーフィルターのＲ部分を形成した基板を化合物１の０.５ 重量％ＰＦ−５０８０溶液に１０分間浸漬後、１２０℃で１０分間加熱した。その後基板をＰＦ−５０８０でリンスし、カラーフィルターのＲ部分上に化合物１からなる撥液膜を形成した。次にこの基板を実施例２で調製した色素液αに入れた。次に色素液αを１００℃まで加熱しそのまま１時間その温度を維持する。加熱をやめ、色素液が常温まで冷えた後、基板を取り出し、超音波洗浄器で水を取り替えながら約５分間洗浄を５回行った後、水でリンスし乾燥することでカラーフィルターのＲ部分上に光吸収部位を持つ撥液層４１が形成された。
〔Ｈ〕光照射工程
出力３ｍＷ，発振波長６３３ｎｍのヘリウム／ネオンレーザーを用い、レーザースポット径２μｍ，スキャン速度１０mm／秒で基板表面のカラーフィルターのＧを形成する部分に６３３ｎｍの波長の光４２を照射した。
【０３８８】
なお図７では光照射部分は光吸収部位を持つ撥液層がなくなっているように描かれているが、実際には光吸収部位を持つ撥液層が変性したもの（一種の含フッ素化合物からなる層）が残っていた。
〔Ｉ〕カラーフィルターのＧ部分形成工程
Ｇ用の緑色色素Ｃ.Ｉ.ピグメントグリーン７を１０重量部、花王製の粒子分散剤ゲラニオールＬ−９５を１重量部、１００重量部のエタノールに加え、遊星ボールミルで攪拌してＣ.Ｉ.ピグメントグリーン７を分散させた後、６重量％のシリカゾル溶液（平均分子量２０００〜４０００。溶媒はエタノールが７０％、それ以外は水が主成分。液性はリン酸でｐＨ３前後に制御）（２０重量部）を加える。これを今後カラーフィルターのＧ部分形成液と記述する。キャノン社製インクジェットプリンタＰＩＸＵＳ９５０Ｉ用のインクカートリッジの上面をカッターで切って開き、内部のインクを除去するとともに内部に付着したインクを洗浄によって除去する。次にこの中にカラーフィルターのＧ部分形成液を充填後、ＰＩＸＵＳ９５０Ｉに装着する。次に光照射した基板の光照射部分かその近傍を狙ってカラーフィルターのＧ部分形成液を滴下する。次に基板を１２０℃で１０分間加熱する。こうしてカラーフィルターのＧ部分４３が形成される。
〔Ｊ〕光吸収部位を持つ撥液層形成工程
カラーフィルターのＧ部分を形成した基板を化合物１の０.５ 重量％ＰＦ−５０８０溶液に１０分間浸漬後、１２０℃で１０分間加熱した。その後基板をＰＦ−５０８０でリンスし、カラーフィルターのＧ部分上に化合物１からなる撥液膜を形成した。次にこの基板を実施例２で調製した色素液αに入れた。次に色素液αを１００℃まで加熱しそのまま１時間その温度を維持した。加熱をやめ、色素液が常温まで冷えた後、基板を取り出し、超音波洗浄器で水を取り替えながら約５分間洗浄を５回行った後、水でリンスし乾燥することでカラーフィルターのＧ部分上に光吸収部位を持つ撥液層４４が形成された。
〔Ｋ〕光照射工程
出力３ｍＷ，発振波長６３３ｎｍのヘリウム／ネオンレーザーを用い、レーザースポット径２μｍ，スキャン速度１０mm／秒で基板表面のカラーフィルターのＢを形成する部分に６３３ｎｍの波長の光４５を照射した。
【０３８９】
なお図７では光照射部分は光吸収部位を持つ撥液層がなくなっているように描かれているが、実際には光吸収部位を持つ撥液層が変性したもの（一種の含フッ素化合物からなる層）が残っていた。
〔Ｌ〕カラーフィルターのＢ部分形成工程
Ｂ用の青色色素Ｃ.Ｉ.ピグメントブルー１５を１０重量部、花王製の粒子分散剤ゲラニオールＬ−９５を１重量部、１００重量部のエタノールに加え、遊星ボールミルで攪拌してＣ.Ｉ.ピグメントブルー１５を分散させた後、６重量％のシリカゾル溶液（平均分子量２０００〜４０００。溶媒はエタノールが７０％、それ以外は水が主成分。液性はリン酸でｐＨ３前後に制御）（２０重量部）を加えた。これを今後カラーフィルターのＢ部分形成液と記述する。キャノン社製インクジェットプリンタＰＩＸＵＳ９５０Ｉ用のインクカートリッジの上面をカッターで切って開き、内部のインクを除去するとともに内部に付着したインクを洗浄によって除去した。次にこの中にカラーフィルターのＢ部分形成液を充填後、ＰＩＸＵＳ９５０Ｉに装着する。次に光照射した基板の光照射部分かその近傍を狙ってカラーフィルターのＢ部分形成液を滴下した。次に基板を１２０℃で１０分間加熱した。こうしてカラーフィルターのＢ部分４６が形成された。
〔Ｍ〕光照射工程
出力３ｍＷ，発振波長６３３ｎｍのヘリウム／ネオンレーザーを用い、レーザースポット径２μｍ，スキャン速度１０mm／秒で基板表面のカラーフィルターのＢが形成された部分以外に６３３ｎｍの波長の光４７を照射した。
【０３９０】
なお図７では光照射部分は光吸収部位を持つ撥液層がなくなっているように描かれているが、実際には光吸収部位を持つ撥液層が変性したもの（一種の含フッ素化合物からなる層）が残っていた。
〔Ｎ〕保護層形成工程
６重量％のシリカゾル溶液（平均分子量２０００〜４０００。溶媒はエタノールが７０％、それ以外は水が主成分。液性はリン酸でｐＨ３前後に制御）をスピンコート法（回転数２００rpm ，回転時間：６０秒間）で塗布後、１２０℃で１０分間加熱した。こうしてブラックマトリクス，カラーフィルターのＲ，Ｇ，Ｂ上にＳｉＯ2 の保護層４８が形成された。
【０３９１】
以上の工程でカラーフィルターパネルを作製できた。作製したカラーフィルターパネルをディスプレイに組み込み画像出力試験を行ったところ、クリアな画像を形成することが確認された。
【０３９２】
本実施例により真空工程を使わず、本発明の撥液膜を用い、且つその撥液膜の撥液性を光照射によって低下させブラックマトリクス部分、Ｒ、及びＧ，Ｂのカラーフィルター部分を形成することでカラーフィルターパネルの作製が可能であることが確かめられた。
【実施例１１】
【０３９３】
化合物１の代わりに化合物１３を用い、実施例２で調製した色素液をαの代わりにβとし、光照射に用いるレーザーをヘリウム／ネオンレーザーからアルゴンレーザーに代える以外は実施例１０と同様の操作でカラーフィルターパネルを作製する。作製したカラーフィルターパネルをディスプレイに組み込み画像出力試験を行ったところ、クリアな画像を形成することが確認された。よって本発明の方法によってカラーフィルターパネルの作製が可能であることが再度確かめられた。
【実施例１２】
【０３９４】
化合物１の代わりに化合物１７を用い、実施例２で調製した色素液をαの代わりにγとし、光照射に用いるレーザーをヘリウム／ネオンレーザーからアルゴンレーザーに代える以外は実施例１０と同様の操作でカラーフィルターパネルを作製した。作製したカラーフィルターパネルをディスプレイに組み込み画像出力試験を行ったところ、クリアな画像を形成することが確認された。よって本発明の方法によってカラーフィルターパネルの作製が可能であることが再度確かめられた。
【実施例１３】
【０３９５】
化合物１４（１重量部）を３Ｍ社製ＰＦ−５０８０（１９９重量部）に溶解し、化合物１４の０.５重量％ＰＦ−５０８０溶液を調製した。
【０３９６】
厚さ１mmのガラス製基板を化合物１４の０.５重量％ＰＦ−５０８０溶液に１０分間浸漬後、１２０℃で１０分間加熱した。その後基板をＰＦ−５０８０で洗浄し、基板に化学結合していない化合物１４を除去した。こうしてガラス基板表面に化合物１４からなる撥液膜を形成した。この膜の水に対する接触角は１１２°、エチレングリコールに対する接触角は９０°、シクロヘキサノンに対する接触角は６１°であった。
【０３９７】
次にこの基板をｐＨ３の塩酸水溶液に１分間浸漬後、水洗し乾燥した。この処理の後、接触角を測定したところ水に対しては９０°、エチレングリコールに対しては６９°、シクロヘキサノンに対しては３１°であった。
【０３９８】
次にこの基板をｐＨ２の塩酸水溶液に１分間浸漬後、水洗し乾燥する。この処理の後、接触角を測定したところ水に対しては８１°、エチレングリコールに対しては５９°、シクロヘキサノンに対しては２０°であった。
【０３９９】
更にこの基板をｐＨ１の塩酸水溶液に１分間浸漬後、水洗し乾燥した。この処理の後、接触角を測定したところ水に対しては７０°、エチレングリコールに対しては５１°、シクロヘキサノンに対しては１２°であった。
【０４００】
このように接触する液のｐＨが変わることで、各種液体に対する接触角が変化することがわかった。このことから化合物１４により形成される撥液膜は測定する液体に浸漬後、接触角を測定することでｐＨセンサの感応部位として使えることが示された。
【０４０１】
よって感応部位として化合物１４により形成される撥液膜を用い、計測部位として接触角計を用いることでｐＨセンサを構成できることが示された。
【０４０２】
なお接触する液のｐＨによって各種液体に対する接触角が変化する理由は以下のように考えられる。化合物１４はアミノ基を持っておりこれは、酸性溶液に接触することでアンモニウム塩構造になる。アミノ基に比べてアンモニウム塩構造の方が親水性が高いため、それが結合している撥液膜の親水性が高まる、即ち撥液性が低下するため接触角が低下したものと考えられる。
【０４０３】
塩酸の代わりに硝酸を用いてｐＨ１，２，３の水溶液を調製し上記と同様の実験を行ったところ、それぞれのｐＨによる接触角の値は塩酸を用いた場合と同じであった。よって接触角の変化の大きさは塩酸に特異なものではなく、ｐＨの値によるものであることが明らかになった。
【実施例１４】
【０４０４】
化合物１４の代わりに化合物１５を用いる以外は実施例１３と同様にして実験を試みた。なお化合物１５も化合物１４と同様アミノ基を有している。
【０４０５】
実験の結果、塩酸水溶液に浸漬する前の基板の接触角は、水に対しては１１１°、エチレングリコールに対しては８８°、シクロヘキサノンに対しては６１°であった。ｐＨ３の塩酸水溶液に浸漬させた際の基板の接触角は、水に対しては８３°、エチレングリコールに対しては６２°、シクロヘキサノンに対しては２５°であった。ｐＨ２の塩酸水溶液に浸漬させた際の基板の接触角は、水に対しては７０°、エチレングリコールに対しては５０°、シクロヘキサノンに対しては１２°であった。ｐＨ１の塩酸水溶液に浸漬させた際の基板の接触角は、水に対しては６５°、エチレングリコールに対しては４５°、シクロヘキサノンに対しては１０°未満であった。
【０４０６】
このように化合物１５からなる撥液膜も接触する液のｐＨが変わることで、各種液体に対する接触角が変化することから、本発明の化合物から形成される撥液膜はｐＨセンサの感応部位として使えることが示された。
【比較例２】
【０４０７】
実施例２において作製した５２枚の基板に光照射を行う際、〔Ｄ〕光照射方法の（ａ），（ｂ）のレーザー出力を３ｍＷから０.５ｍＷに代える以外は実施例２と同様に基板に光照射を行った。すると、いずれの膜も接触角の低下は認められなかった。これは光のエネルギーが小さすぎて撥液膜を変性・分解できなかったために接触角が低下しなかったものと考えられる。
【実施例１５】
【０４０８】
光照射の際、基板を２００℃に加熱したホットプレート上に置く以外は比較例２と同様の条件で光照射をおこなった。結果を表３に示す。
【０４０９】
【表３】
2005200304.tif 000174
【０４１０】
実施例２とほぼ同様の接触角の低下が観測された。本実施例、及び比較例２より撥液性を低下させるため光照射の際、基板を加熱することで、照射する光のエネルギーを小さくできることが示された。
【実施例１６】
【０４１１】
光照射の際基板を２００℃に加熱したホットプレート上に置き、照射光を０.５ｍＷにする以外は実施例３と同様の条件で光照射をおこなった。その結果５２種類全ての基板上の光照射部分に幅２０μｍで長さ５０mmの銀の配線が形成された。
【０４１２】
形成された配線の端と端にテスターの検知針を接触させると、電気の導通が確認された。また、配線の形成されていない場所の絶縁性も確認された。
【０４１３】
なおホットプレートでの加熱を行わない場合は銀微粒子の分散液が弾かれ基板に島状に散乱してしまい、配線が形成できなかった。
【実施例１７】
【０４１４】
実施例４の表示素子用のＴＦＴの作製を試みる際、〔Ｂ〕の光照射工程で光照射の際、基板を２００℃に加熱したホットプレート上に置き、照射光を０.５ｍＷにする以外は実施例４と同様の条件で光照射を行い、引き続き〔Ｃ〕のゲート電極形成工程を行った。その結果実施例４と同様にゲート電極が形成できた。なおホットプレートでの加熱を行わない場合は銀微粒子の分散液が弾かれ基板に島状に散乱してしまい、電極が形成できなかった。
【実施例１８】
【０４１５】
実施例７の表示素子用のＴＦＴの作製を試みる際、〔Ｂ〕の光照射工程で光照射の際、基板を２００℃に加熱したホットプレート上に置き、照射光を０.５ｍＷにする以外は実施例７と同様の条件で光照射を行い、引き続き〔Ｃ〕の絶縁層形成を行った。その結果実施例７と同様に絶縁層が形成できた。
【０４１６】
なおホットプレートでの加熱を行わない場合はポリ（ビニルフェノール）の１％メチルエチルケトン溶液が弾かれ基板に島状に散乱してしまい、絶縁層が形成できなかった。
【実施例１９】
【０４１７】
実施例１０のディスプレイ用カラーフィルターパネルの作製を試みる際、〔Ｂ〕の光照射工程で光照射の際、基板を２００℃に加熱したホットプレート上に置き、照射光を0.5ｍＷにする以外は実施例１０と同様の条件で光照射を行い、引き続き〔Ｃ〕のブラックマトリクス形成を行った。その結果実施例１０と同様に絶縁層が形成できた。
【０４１８】
なおホットプレートでの加熱を行わない場合はブラックマトリクス形成液が弾かれ基板に島状に散乱してしまい、ブラックマトリクスが形成できなかった。
【０４１９】
実施例１５〜１９、及び比較例２より、本発明の含フッ素化合物，撥液膜を用いた配線基板の製造，ＴＦＴ素子の製造，有機ＥＬ素子の製造，カラーフィルターパネルの製造等においては、光照射時に基板を加熱することで照射光強度を低減させられることが示された。
【０４２０】
なお光照射により熱エネルギーを与えるのに比べて直接基板を加熱しながら光照射する方が撥液性を低下させる際のエネルギー使用量が小さくて済むので好ましい。
【実施例２０】
【０４２１】
１重両部の化合物１４を１９９重量部の３Ｍ社製ＰＦ−５０８０に溶解し、化合物１４の０.５重量％ＰＦ−５０８０溶液を調製した。
【０４２２】
厚さ１mmのガラス製基板を化合物１４の０.５重量％ＰＦ−５０８０溶液に１０分間浸漬後、１２０℃で１０分間加熱した。その後基板をＰＦ−５０８０で洗浄し、基板に化学結合していない化合物１４を除去した。こうしてガラス基板表面に化合物１４からなる撥液膜を形成した。
【０４２３】
次に１００重量部の酢酸エチルに対し３重量部の４−カルボキシ−ベンゾ−１５−クラウン−５−エーテルと３重量部のＮ，Ｎ−ジシクロヘキシルカルボジイミドを溶解した。この液体を今後クラウンエーテル溶液と記述した。上記方法で撥液膜を形成したガラス基板をクラウンエーテル溶液に１時間浸漬した。基板を取り出し、酢酸エチルで洗浄した。この操作により撥液膜に１５−クラウン−５−エーテルを結合した。
【０４２４】
なお４−カルボキシ−ベンゾ−１５−クラウン−５−エーテルの合成はR. Ungaro, B. EI Haj, and J. Smid, Journal of the American Chemical Society, 第９８巻,５１９８ページ，１９７６年に記載の方法を用いた。
【０４２５】
１５−クラウン−５−エーテルを結合後の撥液膜の水に対する接触角は１０８°、エチレングリコールに対する接触角は８５°、シクロヘキサノンに対する接触角は５６°であった。
【０４２６】
次にこの基板を０.０１ 重量％の塩化ナトリウム水溶液に１分間浸漬後、水洗し乾燥する。この処理の後、接触角を測定したところ水に対しては９２°、エチレングリコールに対しては７２°、シクロヘキサノンに対しては３３°であった。
【０４２７】
次にこの基板を０.１ 重量％の塩化ナトリウム水溶液に１分間浸漬後、水洗し乾燥する。この処理の後、接触角を測定したところ水に対しては８１°、エチレングリコールに対しては５９°、シクロヘキサノンに対しては２０°であった。
【０４２８】
更にこの基板を１重量％の塩化ナトリウム水溶液に１分間浸漬後、水洗し乾燥する。この処理の後、接触角を測定したところ水に対しては７０°、エチレングリコールに対しては５１°、シクロヘキサノンに対しては１２°であった。
【０４２９】
塩化ナトリウムの代わりに塩化リチウムを用いて上記と同様の実験を行ったところ、それぞれのイオン濃度による接触角の変化は観測されなかった。このことから本実施例の撥液膜がナトリウムイオンに選択的に感受性があることが明らかになった。
【０４３０】
以上より接触する液のナトリウムイオン濃度が変わることで、各種液体に対する接触角が変化することがわかった。このことから本発明の撥液膜はイオンセンサの感応部位として使えることが示された。
【０４３１】
よって感応部位として上記撥液膜を用い、計測部位として接触角計を用いることでイオンセンサを構成できることが示された。
【０４３２】
なお接触する液のナトリウムイオン濃度によって各種液体に対する接触角が変化する理由は以下のように考えられる。撥液膜には１５−クラウン−５−エーテルが結合している。これはナトリウムイオンを包接する。対イオンである塩素イオンはナトリウムイオンの電荷を中和するため、ナトリウムイオン、或いはその近傍に位置することになる。つまり撥液膜近傍に親水性が高いナトリウムイオンと塩素イオンが存在することになる。親水物質が撥液膜のすぐ近傍に存在することによって撥液膜の親水性が高まる。即ち撥液性が低下するため接触角が低下したものと考えられる。
【図面の簡単な説明】
【０４３３】
【図１】本発明の含フッ素化合物の基板に対する結合模式図。
【図２】本発明の撥液膜への機能性化合物の結合模式図。
【図３】化合物１のＩＲスペクトル図。
【図４】化合物１の1Ｈ−ＮＭＲスペクトル図。
【図５】本発明の技術を用いた表示素子用のＴＦＴの作製工程の模式図。
【図６】本発明の技術を用いた有機ＥＬ用の素子の作製工程の模式図。
【図７】本発明の技術を用いたディスプレイ用カラーフィルターの作製工程の模式図。
【符号の説明】
【０４３４】
１…含フッ素化合物、２…撥液性部位、３…機能性化合物との結合部位、４…基板との結合部位（アルコキシシラン構造）、５…アルキル基、６，８…基板、７…機能性化合物、９…光吸収部位を持つ撥液層、１０，１５，１８，２０，２５，２８，３１，３６，
３９，４２，４５，４７…６３３ｎｍの波長の光、１１…ゲート電極、１２…照射光、
１３，２６…絶縁層、１４，１７，２４，２７，３５，３８，４１，４４…光吸収部位を持つ撥液層、１６…ソース電極或いはドレイン電極、１９…半導体部位、２１，４８…保護層、２２…ＩＴＯ製の透明電極、２３，３４…ガラス製基板、２９…正孔輸送層、３０…発光層、３２…金属電極、３３…封止層、３７…ブラックマトリクス、４０…カラーフィルターのＲ部分、４３…カラーフィルターのＧ部分、４６…カラーフィルターのＢ部分。
【図１】
2005200304.tif 000305
【図２】
2005200304.tif 000306
【図３】
2005200304.tif 000307
【図４】
2005200304.tif 000308
【図５】
2005200304.tif 000309
【図６】
2005200304.tif 000310
【図７】
2005200304.tif 000311